(57)【要約】【課題】光学異方性と力学物性の方向性を制御しており、偏光板に直接貼り合わせることが可能なセルロースアシレートフィルムを提供する。【解決手段】Ｘ線回折強度が下記式（Ｉ）を満たし、且つフィルムの搬送方向と平行な方向の断面から観測した２θ2におけるピークの半値幅が２．８°以下である、セルロースアシレートフィルム。  式（Ｉ）：  ０．００≦Ｉｃi／Ｉｃo＜０．６０［式中、Ｉｃi＝Ｉｃ11／Ｉｃ12、Ｉｃo＝｛（Ｉｃ21／Ｉｃ22）＋（Ｉｃ31／Ｉｃ32）｝／２である。Ｉｃ11〜Ｉｃ32は、それぞれ下記式（ＩＩ）および（ＩＩＩ）を用いて算出することができる。Ｉｃ11およびＩｃ12は、フィルム面に対して鉛直方向から観測した場合の回折写真を用いて算出され、それぞれＩ2が最大となる方位におけるＩｃ、およびこれと直交する方位におけるＩｃを表す。同様に、Ｉｃ21およびＩｃ22は、フィルムの搬送方向と平行な方向の断面を観測した回折写真を用いて算出され、Ｉｃ31およびＩｃ32は、フィルムの搬送方向と直交する方向の断面を観測した回折写真を用いて算出される。］  式（ＩＩ）：  Ｉａｍ＝Ｉ1＋｛（Ｉ3−Ｉ1）／（２θ3−２θ1）×（２θ2−２θ1）｝  式（ＩＩＩ）：  Ｉｃ＝Ｉ2−Ｉａｍ［式中、２θ1は、θをブラッグ角としたとき、２θが４〜５°の間で強度が最小となる２θを表し、２θ2は、２θが５〜１０°の間で強度が最大となる２θを表し、２θ3は、２θが１４〜１６°の間で強度が最小となる２θを表す。また、Ｉ1、Ｉ2、Ｉ3は、それぞれ２θ1、２θ2、２θ3における回折強度を表す。］【選択図】なし【特許請求の範囲】
【請求項１】
Ｘ線回折強度が下記式（Ｉ）を満たし、且つフィルムの搬送方向と平行な方向の断面から観測した２θ2におけるピークの半値幅が２．８°以下である、セルロースアシレートフィルム。
式（Ｉ）：  ０．００≦Ｉｃi／Ｉｃo＜０．６０
［式中、ＩｃiおよびＩｃoは、それぞれ下記式（ＩＶ）および（Ｖ）で表される。］
式（ＩＶ）：  Ｉｃi＝Ｉｃ11／Ｉｃ12
式（Ｖ）：  Ｉｃo＝｛（Ｉｃ21／Ｉｃ22）＋（Ｉｃ31／Ｉｃ32）｝／２
［式中、Ｉｃ11〜Ｉｃ32は、それぞれ下記式（ＩＩ）および（ＩＩＩ）を用いて算出することができる。Ｉｃ11およびＩｃ12は、フィルム面に対して鉛直方向から観測した場合の回折写真を用いて算出され、それぞれＩ2が最大となる方位におけるＩｃ、およびこれと直交する方位におけるＩｃを表す。同様に、Ｉｃ21およびＩｃ22は、フィルムの搬送方向と平行な方向の断面を観測した回折写真を用いて算出され、Ｉｃ31およびＩｃ32は、フィルムの搬送方向と直交する方向の断面を観測した回折写真を用いて算出される。］
式（ＩＩ）：  Ｉａｍ＝Ｉ1＋｛（Ｉ3−Ｉ1）／（２θ3−２θ1）×（２θ2−２θ1）｝
式（ＩＩＩ）：  Ｉｃ＝Ｉ2−Ｉａｍ
［式中、２θ1は、θをブラッグ角としたとき、２θが４〜５°の間で強度が最小となる２θを表し、２θ2は、２θが５〜１０°の間で強度が最大となる２θを表し、２θ3は、２θが１４〜１６°の間で強度が最小となる２θを表す。また、Ｉ1、Ｉ2、Ｉ3は、それぞれ２θ1、２θ2、２θ3における回折強度を表す。］
【請求項２】
フィルムの搬送方向と平行な方向の断面を観測した回折写真において、２θが２θ2より大きく２θ3未満の間にピークが存在し、回折強度が最大となるピーク位置（２θ4）が１０〜１２．５°の間にあり、さらに２θ1におけるピークの半値幅が２°未満である、請求項１に記載のセルロースアシレートフィルム。
【請求項３】
フィルムの搬送方向と平行な方向の断面から観測したＸ線回折強度が、下記式（ＶＩ）を満たす、請求項１または２に記載のセルロースアシレートフィルム。
式（ＶＩ）：  ０．４０≦Ｉｃ／（Ｉａｍ＋Ｉｃ）≦０．８５
【請求項４】
ヘイズが３％以下である、請求項１〜３のいずれか１項に記載のセルロースアシレートフィルム。
【請求項５】
面内のレターデーションが５〜６００ｎｍであり、且つ膜厚方向のレターデーションが０ｎｍより高い、請求項１〜４のいずれか１項に記載のセルロースアシレートフィルム。
【請求項６】
面内の遅相軸の方向と、音波伝搬速度が最大となる方向とのなす角が７５〜１０５°である、請求項１〜５のいずれか１項に記載のセルロースアシレートフィルム。
【請求項７】
セルロースアシレートウェブを、残留溶媒量が５〜１０００質量％の状態で搬送方向へ１５〜３００％伸ばした後、（−２８５×Ｓ＋１０００）℃以上セルロースアシレートフィルムの融点未満で０．０１分以上６０分未満熱処理する工程を含み、さらに、該熱処理工程がフィルムを幅方向に収縮させる工程を含む、セルロースアシレートフィルムの製造方法（ただし、Ｓはセルロースアシレートの全置換度を表す）。
【請求項８】
セルロースアシレートウェブを、残留溶媒量が５〜１０００質量％の状態で搬送方向へ１５〜３００％伸ばした後、Ｔｃ以上セルロースアシレートフィルムの融点未満で０．０１分以上６０分未満熱処理する工程を含み、さらに、該熱処理工程がフィルムを幅方向に収縮させる工程を含む、セルロースアシレートフィルムの製造方法（ただし、Ｔｃは熱処理前のセルロースアシレートフィルムの結晶化温度（単位：℃）を表し、Ｓはセルロースアシレートの全置換度を表す）。
【請求項９】
前記セルロースアシレートウェブは、ウェブの温度が（Ｔｓ−１００）〜（Ｔｓ−０．１）℃の条件で伸ばされる、請求項７または８に記載のセルロースアシレートフィルムの製造方法（ただし、Ｔｓは流延支持体の表面温度を表す）。
【請求項１０】
請求項７〜９のいずれか１項に記載の製造方法で製造された、セルロースアシレートフィルム。
【請求項１１】
フィルム面内の遅相軸の方向と、搬送方向とのなす角が８０〜１００°である、請求項１〜６および１０のいずれか１項に記載のセルロースアシレートフィルム。
【請求項１２】
請求項１〜６、１０および１１のいずれか１項に記載のセルロースアシレートフィルムを少なくとも一枚有する、位相差フィルム。
【請求項１３】
請求項１〜６、１０および１１のいずれか１項に記載のセルロースアシレートフィルムを少なくとも一枚有する、偏光板。
【請求項１４】
前記セルロースアシレートフィルムが偏光膜と直接貼合されている、請求項１３に記載の偏光板。
【請求項１５】
請求項１〜６、１０および１１のいずれか１項に記載のセルロースアシレートフィルム、請求項１２に記載の位相差フィルム、または請求項１３または１４に記載の偏光板を、少なくとも１枚有する、液晶表示装置。
【発明の詳細な説明】
【技術分野】
【０００１】
本発明は、光学異方性を有しており、偏光膜に直接貼り合わせることが可能なセルロースアシレートフィルムおよびその製造方法に関し、また、該セルロースアシレートフィルムを用いた位相差フィルム、偏光板および液晶表示装置に関する。
【背景技術】
【０００２】
ハロゲン化銀写真感光材料、位相差フィルム、偏光板および画像表示装置には、セルロースエステル、ポリエステル、ポリカーボネート、シクロオレフィンポリマービニルポリマー、および、ポリイミド等に代表されるポリマーフィルムが用いられている。これらのポリマーからは、平面性や均一性の点でより優れたフィルムを製造することができるため、光学用途のフィルムとして広く採用されている。
【０００３】
これらのうち、適切な透湿度を有するセルロースアシレートフィルムは、最も一般的なポリビニルアルコール（ＰＶＡ）／ヨウ素からなる偏光膜とオンラインで直接貼り合わせることが可能である。そのため、特にセルロースアセテートは偏光板の保護フィルムとして広く採用されている。
【０００４】
一方、セルロースアシレートフィルムを、位相差フィルム、位相差フィルムの支持体、および、偏光板の保護フィルム、並びに、液晶表示装置のような光学用途に使用する場合、その光学異方性の制御は、表示装置の性能（例えば、視認性）を決定する上で非常に重要な要素となる。近年の液晶表示装置の広視野角化要求に伴ってレターデーションの補償性向上が求められるようになっており、偏光膜と液晶セルとの間に配置される位相差フィルムの面内方向のレターデーション値（Ｒｅ；以下、単に「Ｒｅ」と称することがある。）と膜厚方向のレターデーション値（Ｒｔｈ；以下、単に「Ｒｔｈ」と称することがある。）とを適切に制御することが要求されている。さらに、フィルムの光学特性だけではなく、力学物性も適切に制御することが求められている。
【０００５】
このような光学特性を示すフィルムの製造方法として、例えば、フィルムを縦延伸や横延伸する方法（例えば、特許文献１や特許文献２参照）、逐次二軸延伸する方法（例えば、特許文献３参照）、同時二軸延伸する方法（例えば、特許文献４参照）、フィルムを厚み方向に延伸する方法（例えば、特許文献５や特許文献６参照）が開示されている。しかしながら、これらの方法で製造したフィルムでは、フィルムのＲｅとＲｔｈのバランスまで十分に制御することができず、また、フィルムの光学特性と力学物性との方向性を両立できないという問題があった。
【０００６】
【特許文献１】特開２００２−１２７２４４号公報
【特許文献２】特開２００４−２４３６２８号公報
【特許文献３】特開２００５−３３０４１１号公報
【特許文献４】特開２００５−２２０８７号公報
【特許文献５】特開平５−１５７９１１号公報
【特許文献６】特開２０００−２３１０１６号公報
【発明の開示】
【発明が解決しようとする課題】
【０００７】
本発明の目的は、光学特性と力学物性との方向性を両立するセルロースアシレートフィルムおよびその製造方法を提供することにある。また、これらの条件の他に、さらに大きなＲｅを示し且つ正のＲｔｈを示し、フィルムのＲｅとＲｔｈのバランスも制御されているという性質も備えた好ましいセルロースアシレートフィルムおよびその製造方法を提供することも目的とする。さらに、本発明の目的は、本発明のセルロースアシレートフィルムを用いた位相差フィルム、並びに、本発明のセルロースアシレートフィルムを、位相差フィルム、位相差フィルムの支持体または偏光板の保護フィルムとして直接偏光膜と貼合し、優れた光学性能を発揮することのできる偏光板を提供することにもある。さらに、本発明の目的は、これを用いた信頼性の高い液晶表示装置を提供することにもある。
【課題を解決するための手段】
【０００８】
前記課題は下記の手段により解決される。
（１）Ｘ線回折強度が下記式（Ｉ）を満たし、且つフィルムの搬送方向と平行な方向の断面から観測した２θ2におけるピークの半値幅が２．８°以下である、セルロースアシレートフィルム。
式（Ｉ）：  ０．００≦Ｉｃi／Ｉｃo＜０．６０
［式中、ＩｃiおよびＩｃoは、それぞれ下記式（ＩＶ）および（Ｖ）で表される。］
式（ＩＶ）：  Ｉｃi＝Ｉｃ11／Ｉｃ12
式（Ｖ）：  Ｉｃo＝｛（Ｉｃ21／Ｉｃ22）＋（Ｉｃ31／Ｉｃ32）｝／２
［式中、Ｉｃ11〜Ｉｃ32は、それぞれ下記式（ＩＩ）および（ＩＩＩ）を用いて算出することができる。Ｉｃ11およびＩｃ12は、フィルム面に対して鉛直方向から観測した場合の回折写真を用いて算出され、それぞれＩ2が最大となる方位におけるＩｃ、およびこれと直交する方位におけるＩｃを表す。同様に、Ｉｃ21およびＩｃ22は、フィルムの搬送方向と平行な方向の断面を観測した回折写真を用いて算出され、Ｉｃ31およびＩｃ32は、フィルムの搬送方向と直交する方向の断面を観測した回折写真を用いて算出される。］
式（ＩＩ）：  Ｉａｍ＝Ｉ1＋｛（Ｉ3−Ｉ1）／（２θ3−２θ1）×（２θ2−２θ1）｝
式（ＩＩＩ）：  Ｉｃ＝Ｉ2−Ｉａｍ
［式中、２θ1は、θをブラッグ角としたとき、２θが４〜５°の間で強度が最小となる２θを表し、２θ2は、２θが５〜１０°の間で強度が最大となる２θを表し、２θ3は、２θが１４〜１６°の間で強度が最小となる２θを表す。また、Ｉ1、Ｉ2、Ｉ3は、それぞれ２θ1、２θ2、２θ3における回折強度を表す。］
（１−１）フィルムの搬送方向と平行な方向の断面を観測した回折写真において、２θが２θ2より大きく２θ3未満の間にピークが存在し、回折強度が最大となるピーク位置（２θ4）が１０〜１２．５°の間にあり、さらに２θ1におけるピークの半値幅が２°未満である、請求項１に記載のセルロースアシレートフィルム。
（１−２）フィルムの搬送方向と垂直な方向の断面を観測した回折写真において、２θが２θ2より大きく２θ3未満の間にピークが存在し、回折強度が最大となるピーク位置（２θ4）が１０〜１２．５°の間にあり、さらに２θ1におけるピークの半値幅が２°未満である、（１）に記載のセルロースアシレートフィルム。
（２）フィルムの搬送方向と平行な方向の断面から観測したＸ線回折強度が、下記式（ＶＩ）を満たす、（１）〜（１−２）のいずれか１項に記載のセルロースアシレートフィルム。
式（ＶＩ）：  ０．４０≦Ｉｃ／（Ｉａｍ＋Ｉｃ）≦０．８５
（２−１）Ｘ線回折強度が、下記式（ＶＩＩ）を満たす、（１）〜（２）のいずれか１項に記載のセルロースアシレートフィルム。
式（ＶＩＩ）：  （Ｉｃ21／Ｉｃ22）／（Ｉｃ31／Ｉｃ32）＜０．７０
（２−２）Ｘ線回折強度が、下記式（ＶＩＩＩ）〜（Ｘ）の全てを満たす、（１）〜（２−１）のいずれか１項に記載のセルロースアシレートフィルム。
式（ＶＩＩＩ）：  Ｉｃ11／Ｉｃ12＞５０
式（ＩＸ）：  Ｉｃ21／Ｉｃ22＞１７０
式（Ｘ）：  Ｉｃ31／Ｉｃ32＞１００
（２−３）前記Ｉｃ1を求めた方位と音波伝搬速度が最大となる方向とのなす角が７５〜１０５°である、（１）〜（２−２）のいずれか１項に記載のセルロースアシレートフィルム。
（３）ヘイズが３％以下である、（１）〜（２−３）のいずれか１項に記載のセルロースアシレートフィルム。
（４）面内のレターデーションが５〜６００ｎｍであり、且つ膜厚方向のレターデーションが０ｎｍより高い、（１）〜（３）のいずれか１項に記載のセルロースアシレートフィルム。
（５）面内の遅相軸の方向と、音波伝搬速度が最大となる方向とのなす角が７５〜１０５°である、（１）〜（４）のいずれか１項に記載のセルロースアシレートフィルム。
（５−１）  遅相軸の向きの変動幅が５°未満である、（１）〜（５）のいずれか１項に記載のセルロースアシレートフィルム。
（５−２）単層構造である、（１）〜（５−１）のいずれか１項に記載のセルロースアシレートフィルム。
（６）セルロースアシレートウェブを、残留溶媒量が５〜１０００質量％の状態で搬送方向へ１５〜３００％伸ばした後、（−２８５×Ｓ＋１０００）℃以上セルロースアシレートフィルムの融点未満で０．０１分以上６０分未満熱処理する工程を含み、さらに、該熱処理工程がフィルムを幅方向に収縮させる工程を含む、セルロースアシレートフィルムの製造方法（ただし、Ｓはセルロースアシレートの全置換度を表す）。
（６−１）セルロースアシレートウェブを、残留溶媒量が５〜１０００質量％の状態で搬送方向へ１５〜３００％伸ばした後、Ｔｃ以上セルロースアシレートフィルムの融点未満で０．０１分以上６０分未満熱処理する工程を含み、さらに、該熱処理工程がフィルムを幅方向に収縮させる工程を含む、セルロースアシレートフィルムの製造方法（ただし、Ｔｃは熱処理前のセルロースアシレートフィルムの結晶化温度（単位：℃）を表し、Ｓはセルロースアシレートの全置換度を表す）。
（７）前記セルロースアシレートウェブは、ウェブの温度が（Ｔｓ−１００）〜（Ｔｓ−０．１）℃の条件で伸ばされる、（６）または（６−１）に記載のセルロースアシレートフィルムの製造方法（ただし、Ｔｓは流延支持体の表面温度を表す）。
（７−１）前記幅方向に収縮させる熱処理工程における収縮率が５〜８０％である、（６）〜（７）のいずれか１項に記載のセルロースアシレートフィルムの製造方法。
（７−２）フィルム面内の遅相軸の方向と、搬送方向とのなす角が８０〜１００°である、（６）〜（７−１）のいずれか１項に記載のセルロースアシレートフィルムの製造方法。
（８）（６）〜（７−２）のいずれか１項に記載の製造方法で製造された、セルロースアシレートフィルム。
（９）フィルム面内の遅相軸の方向と、搬送方向とのなす角が８０〜１００°である、（１）〜（５−２）または（８）のいずれか１項に記載のセルロースアシレートフィルム。
（１０）（１）〜（５−２）、（８）および（９）のいずれか１項に記載のセルロースアシレートフィルムを少なくとも一枚有する、位相差フィルム。
（１１）（１）〜（５−２）、（８）および（９）のいずれか１項に記載のセルロースアシレートフィルムを少なくとも一枚有する、偏光板。
（１２）前記セルロースアシレートフィルムが偏光膜と直接貼合されている、（１１）に記載の偏光板。
（１３）（１）〜（５−２）、（８）および（９）のいずれか１項に記載のセルロースアシレートフィルム、（１０）に記載の位相差フィルム、または（１１）または（１２）に記載の偏光板を、少なくとも１枚有する、液晶表示装置。
【発明の効果】
【０００９】
本発明によれば、光学特性と力学物性との方向性を両立するセルロースアシレートフィルムおよびその製造方法を提供することができ、優れた位相差フィルムを提供することができる。また、これらの条件の他に、さらに大きなＲｅを示し且つ正のＲｔｈを示し、フィルムのＲｅとＲｔｈのバランスも制御されているという性質も備えた好ましいセルロースアシレートフィルムおよびその製造方法を提供することもできる。このようなレターデーションを示す本発明のセルロースアシレートフィルムは、そのまま位相差フィルムとして用いることもできるし、他の位相差フィルムと貼合することにより、ＲｅおよびＲｔｈがともに大きい位相差フィルムとして使用することもできる。また、本発明のセルロースアシレートフィルムは適度な透湿度を有するため、偏光膜とオンラインで貼り合わせることができ、視認性に優れた偏光板を生産性よく提供することができる。さらに、信頼性の高い液晶表示装置を提供することができる。
【発明を実施するための最良の形態】
【００１０】
以下において、本発明のセルロースアシレートフィルムおよびその製造方法、位相差フィルム、偏光板、および、液晶表示装置について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
【００１１】
《セルロースアシレートフィルム》
本発明のセルロースアシレートフィルムは、Ｘ線回折強度が下記式（Ｉ）を満たし、且つフィルムの搬送方向と平行な方向の断面から観測した２θ2におけるピークの半値幅が２．８°以下であることを特徴とする。Ｘ線回折強度を適切に制御することにより、本発明のセルロースアシレートフィルムは、光学特性と力学物性との方向性を両立することが可能となる。
式（Ｉ）：  ０．００≦Ｉｃi／Ｉｃo＜０．６０
［式中、ＩｃiおよびＩｃoは、それぞれ下記式（ＩＶ）および（Ｖ）で表される。］
式（ＩＶ）：  Ｉｃi＝Ｉｃ11／Ｉｃ12
式（Ｖ）：  Ｉｃo＝｛（Ｉｃ21／Ｉｃ22）＋（Ｉｃ31／Ｉｃ32）｝／２
［式中、Ｉｃ11〜Ｉｃ32は、それぞれ下記式（ＩＩ）および（ＩＩＩ）を用いて算出することができる。Ｉｃ11およびＩｃ12は、フィルム面に対して鉛直方向から観測した場合の回折写真を用いて算出され、それぞれＩ2が最大となる方位におけるＩｃ、およびこれと直交する方位におけるＩｃを表す。同様に、Ｉｃ21およびＩｃ22は、フィルムの搬送方向と平行な方向の断面を観測した回折写真を用いて算出され、Ｉｃ31およびＩｃ32は、フィルムの搬送方向と直交する方向の断面を観測した回折写真を用いて算出される。］
式（ＩＩ）：  Ｉａｍ＝Ｉ1＋｛（Ｉ3−Ｉ1）／（２θ3−２θ1）×（２θ2−２θ1）｝
式（ＩＩＩ）：  Ｉｃ＝Ｉ2−Ｉａｍ
［式中、２θ1は、θをブラッグ角としたとき、２θが４〜５°の間で強度が最小となる２θを表し、２θ2は、２θが５〜１０°の間で強度が最大となる２θを表し、２θ3は、２θが１４〜１６°の間で強度が最小となる２θを表す。また、Ｉ1、Ｉ2、Ｉ3は、それぞれ２θ1、２θ2、２θ3における回折強度を表す。］
尚、本発明における搬送方向と平行な方向の断面から観測するとは、搬送方向にフィルムを切断したときに横方向から観測することを意味する。
【００１２】
［Ｘ線回折強度］
本発明において、セルロースアシレートフィルムのＸ線回折強度は、フィルムを２５℃、相対湿度６０％にて２４時間調湿後、自動Ｘ線回折装置（ＲＩＮＴ  ２０００：（株）リガク製）、および汎用型イメージングプレート読み取り装置（Ｒ−ＡＸＩＳ  ＤＳ３Ｃ／３ＣＬ）を用いて、フィルム面に対し、鉛直方向から透過させたビームの回折写真から求めた（Ｃｕ  Ｋα線  ５０ｋＶ  ２００ｍＡ）。得られた回折写真から、全方位における回折プロファイルをそれぞれ求め、２θが５〜１０°の間に存在するピーク強度が最大となる方位における回折プロファイルから式（ＩＩ）および（ＩＩＩ）にしたがってそれぞれＩａｍおよびＩｃを求め、このときのＩｃをＩｃ11とし、これと直交する方位におけるＩｃをＩｃ12とし、得られたＩｃ11およびＩｃ12から式（ＩＶ）にしたがって、Ｉｃiを求めた。但し、２θ1を求める際は、ビームストッパーによってビームが除去されている部分を解析から外す。なお、本発明において、ピーク位置とは、ピークの最大値（ピークトップ）における２θの値と定義する。
【００１３】
また、フィルムの搬送方向を長手として１０ｍｍ×１ｍｍに切り出したサンプルを３０枚積層した試料を作製し、この試料を用いて、前述の方法に準じ、フィルムの搬送方向と平行な方向の断面の回折写真を撮影した。得られた回折写真から前述の方法に準じて求めた、Ｉ2が最大になる方位におけるＩｃをＩｃ21とし、これと直交する方位におけるＩｃをＩｃ22とした。同様にして、フィルムの搬送方向と直交する方向を長手として１０ｍｍ×１ｍｍに切り出したサンプルを測定し、それぞれＩｃ31およびＩｃ32を求めた。得られたＩｃ21およびＩｃ22およびＩｃ31およびＩｃ32から式（Ｖ）にしたがって、Ｉｃoを求めた。
【００１４】
本発明のセルロースアシレートフィルムは、前記ＩｃiおよびＩｃoが式（Ｉ）を満たすことを特徴とする。Ｉｃi／Ｉｃoは小さいほうが好ましく、０．６０未満とすることにより、大きなＲｅを達成する一方で、正のＲｔｈを達成することができ好ましい。
式（Ｉ）：  ０．００≦Ｉｃi／Ｉｃo＜０．６０
本発明のセルロースアシレートフィルムは、前記ＩｃiおよびＩｃoが下記式（Ｉａ）を満たすことがより好ましい。
式（Ｉａ）：  ０．１０≦Ｉｃi／Ｉｃo≦０．５５
本発明のセルロースアシレートフィルムは、前記ＩｃiおよびＩｃoが下記式（Ｉｂ）を満たすことがさらに好ましい。
式（Ｉｂ）：  ０．２０≦Ｉｃi／Ｉｃo≦０．５０
【００１５】
また、本発明のセルロースアシレートフィルムは、前記フィルムの搬送方向と平行な方向の断面から観測した場合の２θ2におけるピークの半値幅が２．８°以下であり、０．５〜２．５°であることがより好ましく、０．７〜２°であることがさらに好ましい。
【００１６】
本発明のセルロースアシレートフィルムは、フィルムの搬送方向と平行な方向の断面を観測した回折写真において、２θが２θ2より大きく２θ3未満の間にピークが存在し、回折強度が最大となるピーク位置（２θ4）が１０〜１２．５°の間にあり、さらに２θ4におけるピークの半値幅が２°未満であることが好ましい。通常のセルロースアシレートフィルムにおいては２θ4におけるピークは観測されず、所望の光学特性を達成することができない。このようなフィルムでは、２θ4におけるピークの半値幅は定義することができない。これに対し、本発明のセルロースアシレートフィルムでは、２θ4におけるピーク位置を１０〜１２．５°の間とし、且つ半値幅を２°未満に調整することによって、優れた光学特性を発現させることができる。
前記２θが２θ2より大きく２θ3未満の間に存在するピークは２つあることがより好ましい。また、２θ4におけるピークの半値幅は０．５〜１．８°であることがより好ましく、０．７〜１．５°であることがさらに好ましい。
ピークが２つある場合、２θ4におけるピークのもう一方のピークのピーク位置を２θ5とすると、このピークのピーク位置は１２．５〜１４°の間にあることが好ましい。
【００１７】
また、本発明のセルロースアシレートフィルムは、フィルムの搬送方向と垂直な方向の断面を観測した回折写真においても、２θが２θ2より大きく２θ3未満の間にピークが存在し、回折強度が最大となるピーク位置（２θ4）が１０〜１２．５°の間にあり、さらに２θ4におけるピークの半値幅が２°未満であることが好ましい。
前記２θが２θ2より大きく２θ3未満の間に存在するピークは２つあることがより好ましい。また、２θ4におけるピークの半値幅は０．５〜１．８°であることがより好ましく、０．７〜１．５°であることがさらに好ましい。
ピークが２つある場合、２θ4におけるピークのもう一方のピークのピーク位置を２θ5とすると、このピークのピーク位置は１２．５〜１４°の間にあることが好ましい。
【００１８】
本発明のセルロースアシレートフィルムは、フィルムの搬送方向と平行な方向の断面から観測して求めた前記ＩａｍおよびＩｃが式（ＶＩ）を満たすことが好ましい。Ｉｃ／（Ｉａｍ＋Ｉｃ）を０．４０以上とすることにより、光学特性と力学物性の方向性がより好ましい傾向にあり、Ｉｃ／（Ｉａｍ＋Ｉｃ）を０．８５以下とすることにより、フィルムが脆くなりにくい傾向にある。
式（ＶＩ）：  ０．４０≦Ｉｃ／（Ｉａｍ＋Ｉｃ）≦０．８５
本発明のセルロースアシレートフィルムは、フィルム面に対して鉛直方向から観測して求めた前記ＩａｍおよびＩｃが下記式（ＶＩａ）を満たすことがより好ましく、
式（ＶＩａ）：  ０．４５≦Ｉｃ／（Ｉａｍ＋Ｉｃ）≦０．８０
下記式（ＶＩｂ）を満たすことがさらに好ましい。
式（ＶＩｂ）：  ０．５０≦Ｉｃ／（Ｉａｍ＋Ｉｃ）≦０．７５
【００１９】
本発明のセルロースアシレートフィルムは、前記Ｉｃ21およびＩｃ22およびＩｃ31およびＩｃ32が下記式（ＶＩＩ）を満たすことが好ましく、
式（ＶＩＩ）：  （Ｉｃ11／Ｉｃ12）／（Ｉｃ31／Ｉｃ32）＜０．７０
下記式（ＶＩＩａ）を満たすことがより好ましく、
式（ＶＩＩａ）：  ０．１０≦（Ｉｃ11／Ｉｃ12）／（Ｉｃ31／Ｉｃ32）≦０．６０
下記式（ＶＩＩｂ）を満たすことがさらに好ましい。
式（ＶＩＩｂ）：  ０．２０≦（Ｉｃ11／Ｉｃ12）／（Ｉｃ31／Ｉｃ32）≦０．５５
【００２０】
また、本発明のセルロースアシレートフィルムは、前記Ｉｃ11およびＩｃ12およびＩｃ21およびＩｃ22およびＩｃ31およびＩｃ32が下記式（ＶＩＩＩ）〜（Ｘ）の全てを満たすことが好ましく、
式（ＶＩＩＩ）：  Ｉｃ11／Ｉｃ12＞５０
式（ＩＸ）：  Ｉｃ21／Ｉｃ22＞１７０
式（Ｘ）：  Ｉｃ31／Ｉｃ32＞１００
下記式（ＶＩＩＩａ）〜（Ｘａ）の全てを満たすことがより好ましく、
式（ＶＩＩＩａ）：  ８０＜Ｉｃ11／Ｉｃ12＜１００００
式（ＩＸａ）：  ２００＜Ｉｃ21／Ｉｃ22＜１００００
式（Ｘａ）：  １３０＜Ｉｃ31／Ｉｃ32＜１００００
下記式（ＶＩＩＩｂ）〜（Ｘｂ）の全てを満たすことがさらに好ましい。
式（ＶＩＩＩｂ）：  １１０＜Ｉｃ11／Ｉｃ12＜１０００
式（ＩＸｂ）：  ２３０＜Ｉｃ21／Ｉｃ22＜１０００
式（Ｘｂ）：  １６０＜Ｉｃ31／Ｉｃ32＜１０００
【００２１】
［ヘイズ］
本発明において、セルロースアシレートフィルムのヘイズは、フィルムを２５℃、相対湿度６０％にて２４時間調湿後、ヘイズメーター（ＮＤＨ  ２０００：日本電色工業（株）製）を用いて測定した。
一般に、ポリマーフィルムのヘイズ値は、Ｘ線回折強度の上昇に伴って増大してしまう。しかし、本発明の如く、液晶表示装置をはじめとする光学フィルム用途で用いられるフィルムにおいては、ヘイズ値は低いことが好ましい。このためには、前述のＸ線回折プロファイルにおいて、２θ2や２θ4におけるピークを適切に制御することにより達成することができる。本発明のセルロースアシレートフィルムのヘイズは３％以下であることが好ましく、より好ましくは０．０〜２．０％であり、さらに好ましくは、０．１〜１．０％であり、最も好ましくは、０．１〜０．５％である。
【００２２】
［音波伝搬速度（音速）］
本発明の光学特性と力学物性の方向性を両立するセルロースアシレートフィルムの達成のためには、後述するように、面内の遅相軸の向きと、音波伝播速度（以下、「音速」ということがある）が最大となる方向とを制御することが好ましい。
本発明において音波伝播速度が最大となる方向は、フィルムを２５℃、相対湿度６０％にて２４時間調湿後、配向性測定機（ＳＳＴ−２５００：野村商事（株）製）を用いて、超音波パルスの縦波振動の伝搬速度が最大となる方向として求めた。
【００２３】
［レターデーション］
まず、本発明における各レターデーションについて説明する。本明細書において、Ｒｅ、Ｒｔｈ（単位；ｎｍ）は次の方法にしたがって求めたものである。まず、フィルムを２５℃、相対湿度６０％にて２４時間調湿後、プリズムカップラー（ＭＯＤＥＬ２０１０  Ｐｒｉｓｍ  Ｃｏｕｐｌｅｒ：Ｍｅｔｒｉｃｏｎ製）を用い、２５℃、相対湿度６０％において、５３２ｎｍの固体レーザーを用いて下記式（ａ）で表される平均屈折率（ｎ）を求める。
式（ａ）：  ｎ＝（ｎTE×２＋ｎTM）／３
［式中、ｎTEはフィルム平面方向の偏光で測定した屈折率であり、ｎTMはフィルム面法線方向の偏光で測定した屈折率である。］
【００２４】
本明細書において、Ｒｅ(λ)、Ｒｔｈ(λ)は各々、波長λにおける面内のレターデーションおよび厚さ方向のレターデーションを表す。Ｒｅ(λ)はＫＯＢＲＡ  ２１ＡＤＨまたはＷＲ（王子計測機器（株）製）において波長λｎｍの光をフィルム法線方向に入射させて測定される。
測定されるフィルムが一軸または二軸の屈折率楕円体で表されるものである場合には、以下の方法によりＲｔｈ（λ）は算出される。
Ｒｔｈ（λ）は前記Ｒｅ（λ）を、面内の遅相軸（ＫＯＢＲＡ  ２１ＡＤＨまたはＷＲにより判断される）を傾斜軸（回転軸）として（遅相軸がない場合にはフィルム面内の任意の方向を回転軸とする）のフィルム法線方向に対して法線方向から−５０°から＋５０°まで１０°ステップで各々その傾斜した方向から波長λｎｍの光を入射させて全部で１１点測定し、その測定されたレターデーション値と平均屈折率および入力された膜厚値を基にＫＯＢＲＡ  ２１ＡＤＨまたはＷＲが算出する。
上記において、λに関する記載が特になく、Ｒｅ、Ｒｔｈとのみ記載されている場合は、波長５９０ｎｍの光を用いて測定した値のことを表す。また、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨまたはＷＲが算出する。
なお、遅相軸を傾斜軸（回転軸）として（遅相軸がない場合にはフィルム面内の任意の方向を回転軸とする）、任意の傾斜した２方向からレターデーション値を測定し、その値と平均屈折率および入力された膜厚値を基に、以下の式（ｂ）および式（ｃ）よりＲｔｈを算出することもできる。式（ｂ）：
【００２５】
【化１】
2007332366.tif 000002
［式中、Ｒｅ（θ）は法線方向から角度θ傾斜した方向におけるレタ−デーション値を表す。また、ｎｘは面内における遅相軸方向の屈折率を表し、ｎｙは面内においてｎｘに直交する方向の屈折率を表し、ｎｚはｎｘおよびｎｙに直交する方向の屈折率を表す。］
式（ｃ）：  Ｒｔｈ＝(（ｎｘ＋ｎｙ）／２−ｎｚ)×ｄ
測定されるフィルムが一軸や二軸の屈折率楕円体で表現できないもの、いわゆる光学軸（ｏｐｔｉｃ  ａｘｉｓ）がないフィルムの場合には、以下の方法によりＲｔｈ（λ）は算出される。
Ｒｔｈ（λ）は前記Ｒｅ（λ）を、面内の遅相軸（ＫＯＢＲＡ  ２１ＡＤＨまたはＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率および入力された膜厚値を基にＫＯＢＲＡ  ２１ＡＤＨまたはＷＲが算出する。
これら平均屈折率と膜厚を入力することで、ＫＯＢＲＡ  ２１ＡＤＨまたはＷＲはｎｘ、ｎｙ、ｎｚを算出する。この算出されたｎｘ、ｎｙ、ｎｚよりＮｚ＝（ｎｘ−ｎｚ）／（ｎｘ−ｎｙ）がさらに算出される。
【００２６】
本発明のセルロースアシレートフィルムのレターデーション値は、面内のレターデーション（Ｒｅ）が５〜６００ｎｍであることが好ましく、３０〜６００ｎｍであることがより好ましく、５０〜４００ｎｍであることがさらに好ましく、１００〜３００ｎｍであることが最も好ましい。また、膜厚方向のレターデーションは０ｎｍより高いことが好ましく、１０〜６００ｎｍであることがより好ましく、２０〜２００ｎｍであることがさらに好ましい。
さらに、下記式（Ａ）および（Ｂ）を同時に満足することがより好ましい。
式（Ａ）：  ｜Ｒｔｈ｜／Ｒｅ≦１．０
式（Ｂ）：  ５≦Ｒｅ≦６００
［式中、Ｒｅはセルロースアシレートフィルムの面内方向のレターデーション値（単位；ｎｍ）を表し、Ｒｔｈはセルロースアシレートフィルムの膜厚方向のレターデーション値（単位；ｎｍ）を表す。］
また、本発明のセルロースアシレートフィルムは、さらに下記式（Ａａ）および（Ｂａ）を満たすことが好ましい。
式（Ａａ）：  ｜Ｒｔｈ｜／Ｒｅ≦０．５
式（Ｂａ）：  ３０≦Ｒｅ≦６００
【００２７】
本発明のセルロースアシレートフィルムは、それぞれ下記式（Ａｂ）および（Ｂｂ）を満たすことがさらに好ましい。
式（Ａｂ）：  ｜Ｒｔｈ｜／Ｒｅ≦０．４
式（Ｂｂ）：  ５０≦Ｒｅ≦４００
【００２８】
本発明のセルロースアシレートフィルムは、それぞれ下記式（Ａｃ）および（Ｂｃ）を満たすことが最も好ましい。
式（Ａｃ）：  ｜Ｒｔｈ｜／Ｒｅ≦０．３
式（Ｂｃ）：  １００≦Ｒｅ≦３００
【００２９】
本発明のセルロースアシレートフィルムにおいて、面内の遅相軸の方向と、音波伝搬速度が最大となる方向とのなす角は、７５〜１０５°であることが好ましく、８５〜９５°であることがより好ましく、８７〜９３°であることがさらに好ましく、８９〜９１°であることが最も好ましい。また、本発明のセルロースアシレートフィルムの製造方法において、フィルム面内の遅相軸の方向と、搬送方向とのなす角は、８５〜９５°であることが好ましく、８７〜９３°であることがより好ましく、８９〜９１°であることがさらに好ましく、８９．５〜９０．５°であることが最も好ましい。
【００３０】
［膜厚］
本発明のセルロースアシレートフィルムの膜厚は２０μｍ〜１８０μｍが好ましく、４０μｍ〜１６０μｍがより好ましく、６０μｍ〜１４０μｍがさらに好ましい。膜厚が２０μｍより薄くなると偏光板等に加工する際のハンドリング性や偏光板のカールが好ましくない。また、本発明のセルロースアシレートフィルムの膜厚むらは、搬送方向および幅方向のいずれも０〜２％であることが好ましく、０〜１．５％がさらに好ましく、０〜１％であることが特に好ましい。
【００３１】
［透湿度］
次に透湿度について説明する。本発明において「透湿度」とは、塩化カルシウムを入れたカップを各々のフィルム試料を用いて蓋をし、且つ密閉したものを、４０℃・相対湿度９０％の条件で２４時間放置した際の調湿前後の質量変化（ｇ／（ｍ2・ｄａｙ））から評価した値である。
なお、透湿度は、温度の上昇に伴い上昇し、また、湿度の上昇に伴い上昇するが、各条件によらず、フィルム間における透湿度の大小関係は不変である。そのため、本発明においては４０℃・相対湿度９０％における前記質量変化の値を基準とする。
【００３２】
本発明のセルロースアシレートフィルムの透湿度は、１００〜４００ｇ／（ｍ2・ｄａｙ）であることが好ましい。前記透湿度を１００〜４００ｇ／（ｍ2・ｄａｙ）としたフィルムを使用することで、高温低湿下での液晶表示装置のムラを低減し、信頼性の高い液晶表示装置を提供しやすくなる。前記透湿度としては、１００〜３５０ｇ／（ｍ2・ｄａｙ）がより好ましく、１５０〜３００ｇ／（ｍ2・ｄａｙ）がさらに好ましい。
【００３３】
［セルロースアシレート］
本発明のセルロースアシレートフィルムの構成要素となるポリマーとしては、セルロースアシレート化合物、および、セルロースを原料として生物的或いは化学的に官能基を導入して得られるアシル置換セルロース骨格を有する化合物が挙げられる。
前記ポリマーとしては、粉末や粒子状のものを使用することができ、また、ペレット化したものも用いることができる。
前記ポリマーの含水率は、１．０質量％以下であることが好ましく、０．７質量％以下であることがさらに好ましく、０．５質量％以下であることが最も好ましい。また、前記含水率は場合により０．２質量％以下であることが好ましい。前記ポリマーの含水率が好ましい範囲内にない場合には、前記ポリマーを加熱などにより乾燥してから使用することが好ましい。
これらのポリマーは単独で用いてもよいし、２種類以上のポリマーを併用してもよい。
なお、本発明のセルロースアシレートフィルムの主成分としてのポリマーとしては、上述のセルロースアシレートを用いることが好ましい。ここで、「主成分としてのポリマー」とは、単一のポリマーからなる場合には、そのポリマーのことを示し、複数のポリマーからなる場合には、構成するポリマーのうち、最も質量分率の高いポリマーのことを示す。
【００３４】
前記セルロースアシレートは、セルロースとカルボン酸とのエステルである。前記エステルを構成する酸としては、炭素原子数が２〜２２の脂肪酸がより好ましく、炭素原子数が２〜４の低級脂肪酸がさらに好ましい。
前記セルロースアシレートは、セルロースを構成するグルコース単位の２位、３位および６位に存在するヒドロキシル基の水素原子の全部または一部が、アシル基で置換されている。前記アシル基の例としては、例えば、アセチル基、プロピオニル基、ブチリル基、イソブチリル基、ピバロイル基、ヘプタノイル基、ヘキサノイル基、オクタノイル基、デカノイル基、ドデカノイル基、トリデカノイル基、テトラデカノイル基、ヘキサデカノイル基、オクタデカノイル基、シクロヘキサンカルボニル基、オレオイル基、ベンゾイル基、ナフチルカルボニル基、および、シンナモイル基が挙げられる。前記アシル基としては、アセチル基、プロピオニル基、ブチリル基、ドデカノイル基、オクタデカノイル基、ピバロイル基、オレオイル基、ベンゾイル基、ナフチルカルボニル基、シンナモイル基が好ましく、アセチル基、プロピオニル基、ブチリル基がより好ましく、アセチル基が最も好ましい。
セルロースアシレートは、セルロースと複数種類のカルボン酸とのエステルであってもよい。また、セルロースアシレートは、複数種類のアシル基で置換されていてもよい。
【００３５】
本発明のセルロースアシレートフィルムにおいては、Ｒｅの発現性向上や透湿度低減、熱処理温度低減の観点から、アシル置換度が２．５０〜３．００であるセルロースアシレートを用いることが好ましく、アシル置換度が２．７０〜２．９９のセルロースアシレートがより好ましく、２．８０〜２．９８のセルロースアシレートがさらに好ましく、２．９０〜２．９８のセルロースアシレートが最も好ましい。
【００３６】
セルロースアシレートの合成方法について、基本的な原理は、右田伸彦他、木材化学１８０〜１９０頁（共立出版、１９６８年）に記載されている。セルロースアシレートの代表的な合成方法としては、カルボン酸無水物−カルボン酸−硫酸触媒による液相アシル化法が挙げられる。具体的には、まず、綿花リンタや木材パルプ等のセルロース原料を適当量の酢酸などのカルボン酸で前処理した後、予め冷却したアシル化混液に投入してエステル化し、完全セルロースアシレート（２位、３位および６位のアシル置換度の合計が、ほぼ３．００）を合成する。前記アシル化混液は、一般に溶媒としてのカルボン酸、エステル化剤としてのカルボン酸無水物および触媒としての硫酸を含む。また、前記カルボン酸無水物は、これと反応するセルロースおよび系内に存在する水分の合計よりも、化学量論的に過剰量で使用することが普通である。
【００３７】
次いで、アシル化反応終了後に、系内に残存している過剰カルボン酸無水物の加水分解を行うために、水または含水酢酸を添加する。さらに、エステル化触媒を一部中和するために、中和剤（例えば、カルシウム、マグネシウム、鉄、アルミニウムまたは亜鉛の炭酸塩、酢酸塩、水酸化物または酸化物）を含む水溶液を添加してもよい。さらに、得られた完全セルロースアシレートを少量のアシル化反応触媒（一般には、残存する硫酸）の存在下で、２０〜９０℃に保つことにより鹸化熟成し、所望のアシル置換度および重合度を有するセルロースアシレートまで変化させる。所望のセルロースアシレートが得られた時点で、系内に残存している触媒を前記中和剤などを用いて完全に中和するか、或いは、前記触媒を中和することなく水若しくは希酢酸中にセルロースアシレート溶液を投入（或いは、セルロースアシレート溶液中に、水または希酢酸を投入）してセルロースアシレートを分離し、洗浄および安定化処理により目的物であるセルロースアシレートを得ることができる。
【００３８】
前記セルロースアシレートの重合度は、粘度平均重合度で１５０〜５００が好ましく、２００〜４００がより好ましく、２２０〜３５０がさらに好ましい。前記粘度平均重合度は、宇田らの極限粘度法（宇田和夫、斉藤秀夫、繊維学会誌、第１８巻第１号、１０５〜１２０頁、１９６２年）の記載に従って測定することができる。前記粘度平均重合度の測定方法については、特開平９−９５５３８号公報にも記載がある。
【００３９】
また、低分子成分が少ないセルロースアシレートは、平均分子量（重合度）が高いが、粘度は通常のセルロースアシレートよりも低い値になる。このような低分子成分の少ないセルロースアシレートは、通常の方法で合成したセルロースアシレートから低分子成分を除去することにより得ることができる。低分子成分の除去は、セルロースアシレートを適当な有機溶媒で洗浄することにより行うことができる。また、低分子成分の少ないセルロースアシレートを合成により得ることもできる。低分子成分の少ないセルロースアシレートを合成する場合、アシル化反応における硫酸触媒量を、セルロース１００質量に対して０．５〜２５質量部に調整することが好ましい。前記硫酸触媒の量を前記範囲にすると、分子量分布の点でも好ましい（分子量分布の均一な）セルロースアシレートを合成することができる。
セルロースアシレートの原料綿や合成方法については、発明協会公開技報（公技番号２００１−１７４５号、２００１年３月１５日発行、発明協会）７〜１２頁にも記載がある。
【００４０】
［セルロースアシレートフィルムの作製］
本発明のセルロースアシレートフィルムは、セルロースアシレートや各種添加剤を含有するセルロースアシレート溶液から溶液流延製膜方法によって作製することができる。また、本発明のセルロースアシレートフィルムの融点、もしくはセルロースアシレートと各種添加剤との混合物の融点が、これらの分解温度よりも低くかつ延伸温度よりも高い場合には、溶融製膜法によって製膜することで作製することもできる。ここでいうセルロースアシレートフィルムの融点は、後述する実施例に記載される測定法により測定された値である。本発明のセルロースアシレートフィルムは溶融製膜法によって製膜することもでき、溶融製膜法については、特開２０００−３５２６２０号公報などに記載がある。
【００４１】
［セルロースアシレート溶液］
（溶媒）
本発明のセルロースアシレートフィルムは、例えば、セルロースアシレートや必要に応じて各種添加剤を含有するセルロースアシレート溶液を溶液流延製膜方法等によって製膜することで作製することができる。
本発明のセルロースアシレートフィルムの作製に用いられるセルロースアシレート溶液の主溶媒としては、該ポリマーの良溶媒である有機溶媒を好ましく用いることができる。このような有機溶媒としては、沸点が８０℃以下の有機溶媒が乾燥負荷低減の観点からより好ましい。前記有機溶媒の沸点は、１０〜８０℃であることがさらに好ましく、２０〜６０℃であることが特に好ましい。また、場合により沸点が３０〜４５℃である有機溶媒も前記主溶媒として好適に用いることができる。
【００４２】
このような主溶媒としては、ハロゲン化炭化水素、エステル、ケトン、エーテル、アルコールおよび炭化水素などが挙げられ、これらは分岐構造若しくは環状構造を有していてもよい。また、前記主溶媒は、エステル、ケトン、エーテルおよびアルコールの官能基（即ち、−Ｏ−、−ＣＯ−、−ＣＯＯ−、−ＯＨ）のいずれかを二つ以上有していてもよい。さらに、前記エステル、ケトン、エーテルおよびアルコールの炭化水素部分における水素原子は、ハロゲン原子（特に、フッ素原子）で置換されていてもよい。なお、本発明のセルロースアシレートフィルムの作製に用いられるセルロースアシレート溶液の主溶媒とは、単一の溶媒からなる場合には、その溶媒のことを示し、複数の溶媒からなる場合には、構成する溶媒のうち、最も質量分率の高い溶媒のことを示す。
【００４３】
前記ハロゲン化炭化水素としては、塩素化炭化水素がより好ましく、例えば、ジクロロメタンおよびクロロホルムなどが挙げられ、ジクロロメタンがさらに好ましい。
前記エステルとしては、例えば、メチルホルメート、エチルホルメート、メチルアセテート、エチルアセテートなどが挙げられる。
前記ケトンとしては、例えば、アセトン、メチルエチルケトンなどが挙げられる。
前記エーテルとしては、例えば、ジエチルエーテル、メチル−ｔｅｒｔ−ブチルエーテル、ジイソプロピルエーテル、ジメトキシメタン、１，３−ジオキソラン、４−メチルジオキソラン、テトラヒドロフラン、メチルテトラヒドロフラン、１，４−ジオキサンなどが挙げられる。
前記アルコールとしては、例えば、メタノール、エタノール、２−プロパノールなどが挙げられる。
前記炭化水素としては、例えば、ｎ−ペンタン、シクロヘキサン、ｎ−ヘキサン、ベンゼン、トルエンなどが挙げられる。
【００４４】
これら主溶媒と併用される有機溶媒としては、ハロゲン化炭化水素、エステル、ケトン、エーテル、アルコールおよび炭化水素などが挙げられ、これらは分岐構造若しくは環状構造を有していてもよい。また、前記有機溶媒としては、エステル、ケトン、エーテルおよびアルコールの官能基（即ち、−Ｏ−、−ＣＯ−、−ＣＯＯ−、−ＯＨ）のいずれか二つ以上を有していてもよい。さらに、前記エステル、ケトン、エーテルおよびアルコールの炭化水素部分における水素原子は、ハロゲン原子（特に、フッ素原子）で置換されていてもよい。
【００４５】
前記ハロゲン化炭化水素としては、塩素化炭化水素がより好ましく、例えば、ジクロロメタンおよびクロロホルムなどが挙げられ、ジクロロメタンがさらに好ましい。
前記エステルとしては、例えば、メチルホルメート、エチルホルメート、プロピルホルメート、ペンチルホルメート、メチルアセテート、エチルアセテート、ペンチルアセテートなどが挙げられる。
前記ケトンとしては、例えば、アセトン、メチルエチルケトン、ジエチルケトン、ジイソブチルケトン、シクロペンタノン、シクロヘキサノン、メチルシクロヘキサノンなどが挙げられる。
前記エーテルとしては、例えば、ジエチルエーテル、メチル−ｔｅｒｔ−ブチルエーテル、ジイソプロピルエーテル、ジメトキシメタン、ジメトキシエタン、１，４−ジオキサン、１，３−ジオキソラン、４−メチルジオキソラン、テトラヒドロフラン、メチルテトラヒドロフラン、アニソール、フェネトールなどが挙げられる。
前記アルコールとしては、例えば、メタノール、エタノール、１−プロパノール、２−プロパノール、１−ブタノール、２−ブタノール、ｔｅｒｔ−ブタノール、１−ペンタノール、２−メチル−２−ブタノール、シクロヘキサノール、２−フルオロエタノール、２，２，２−トリフルオロエタノール、２，２，３，３−テトラフルオロ−１−プロパノールなどが挙げられる。
前記炭化水素としては、例えば、ｎ−ペンタン、シクロヘキサン、ｎ−ヘキサン、ベンゼン、トルエン、キシレンなどが挙げられる。
前記２種類以上の官能基を有する有機溶媒としては、例えば、２−エトキシエチルアセテート、２−メトキシエタノール、２−ブトキシエタノール、メチルアセトアセテートなどが挙げられる。
【００４６】
さらに、全溶媒中に５〜３０質量％、より好ましくは７〜２５質量％、さらに好ましくは１０〜２０質量％のアルコールを含有することがバンドからの剥離荷重低減の観点から好ましい。
【００４７】
本発明のセルロースアシレートフィルムの作製に用いられるポリマー溶液の溶媒として好ましく用いられる有機溶媒の組み合せの例を以下に挙げるが、本発明で採用することができる有機溶媒の組み合わせはこれらに限定されるものではない。なお、比率の数値は、質量部を意味する。
【００４８】
（１）ジクロロメタン／メタノール／エタノール／ブタノール＝８０／１０／５／５
（２）ジクロロメタン／メタノール／エタノール／ブタノール＝８０／５／５／１０
（３）ジクロロメタン／イソブチルアルコール＝９０／１０
（４）ジクロロメタン／アセトン／メタノール／プロパノール＝８０／５／５／１０
（５）ジクロロメタン／メタノール／ブタノール／シクロヘキサン＝８０／８／１０／２
（６）ジクロロメタン／メチルエチルケトン／メタノール／ブタノール＝８０／１０／５／５
（７）ジクロロメタン／ブタノール＝９０／１０
（８）ジクロロメタン／アセトン／メチルエチルケトン／エタノール／ブタノール＝６８／１０／１０／７／５
（９）ジクロロメタン／シクロペンタノン／メタノール／ペンタノール＝８０／２／１５／３
（１０）ジクロロメタン／メチルアセテート／エタノール／ブタノール＝７０／１２／１５／３
（１１）ジクロロメタン／メチルエチルケトン／メタノール／ブタノール＝８０／５／５／１０
（１２）ジクロロメタン／メチルエチルケトン／アセトン／メタノール／ペンタノール＝５０／２０／１５／５／１０
（１３）ジクロロメタン／１，３−ジオキソラン／メタノール／ブタノール＝７０／１５／５／１０
（１４）ジクロロメタン／ジオキサン／アセトン／メタノール／ブタノール＝７５／５／１０／５／５
（１５）ジクロロメタン／アセトン／シクロペンタノン／エタノール／イソブチルアルコール／シクロヘキサン＝６０／１８／３／１０／７／２
（１６）ジクロロメタン／メチルエチルケトン／アセトン／イソブチルアルコール＝７０／１０／１０／１０
（１７）ジクロロメタン／アセトン／エチルアセテート／ブタノール／ヘキサン＝６９／１０／１０／１０／１
（１８）ジクロロメタン／メチルアセテート／メタノール／イソブチルアルコール＝６５／１５／１０／１０
（１９）ジクロロメタン／シクロペンタノン／エタノール／ブタノール＝８５／７／３／５
（２０）ジクロロメタン／メタノール／ブタノール＝８３／１５／２
（２１）ジクロロメタン＝１００
（２２）アセトン／エタノール／ブタノール＝８０／１５／５
（２３）メチルアセテート／アセトン／メタノール／ブタノール＝７５／１０／１０／５
（２４）１，３−ジオキソラン＝１００
（２５）ジクロロメタン／メタノール＝９２／８
（２６）ジクロロメタン／メタノール＝９０／１０
（２７）ジクロロメタン／メタノール＝８７／１３
（２８）ジクロロメタン／エタノール＝９０／１０
【００４９】
また、非ハロゲン系有機溶媒を主溶媒とした場合については発明協会公開技報（公技番号２００１−１７４５、２００１年３月１５日発行、発明協会）に記載があり、適宜、使用することができる。
【００５０】
（溶液濃度）
調製する前記セルロースアシレート溶液中のポリマー濃度は、５〜４０質量％が好ましく、１０〜３０質量％がさらに好ましく、１５〜３０質量％が最も好ましい。
前記ポリマー濃度は、ポリマーを溶媒に溶解する段階で所定の濃度になるように調整することができる。また予め低濃度（例えば４〜１４質量％）の溶液を調製した後に、溶媒を蒸発させる等によって濃縮してもよい。さらに、予め高濃度の溶液を調製後に、希釈してもよい。また、添加剤を添加することで、ポリマーの濃度を低下させることもできる。
【００５１】
（添加剤）
本発明のセルロースアシレートフィルムの作製に用いられる前記セルロースアシレート溶液は、各調製工程において用途に応じた各種の液体または固体の添加剤を含むことができる。前記添加剤の例としては、可塑剤（好ましい添加量はポリマーに対して０．０１〜１０質量％、以下同様）、紫外線吸収剤（０．００１〜１質量％）、平均粒子サイズが５〜３０００ｎｍである微粒子粉体（０．００１〜１質量％）、フッ素系界面活性剤（０．００１〜１質量％）、剥離剤（０．０００１〜１質量％）、劣化防止剤（０．０００１〜１質量％）、光学異方性制御剤（０．０１〜１０質量％）、赤外線吸収剤（０．００１〜１質量％）が含まれる。
【００５２】
前記可塑剤や前記光学異方性制御剤は、疎水部と親水部とを併せ持つ化合物である。これらの化合物は、ポリマー鎖間で配向することにより、レターデーション値を変化させる。さらに、これらの化合物は、本発明で特に好ましく用いられるセルロースアシレートと併用することで、フィルムの疎水性を向上させ、レターデーションの湿度変化を低減させることができる。また、前記紫外線吸収剤や前記赤外線吸収剤を併用することで、効果的にレターデーションの波長依存性を制御することもできる。本発明のセルロースアシレートフィルムに用いられる添加剤は、いずれも乾燥過程での揮散が実質的にないものが好ましい。
【００５３】
レターデーションの湿度変化低減を図る観点からは、これらの添加剤の添加量は多いほうが好ましいが、添加量の増大に伴い、ポリマーフィルムのガラス転移温度（Ｔｇ）低下や、フィルムの製造工程における添加剤の揮散問題を引き起こしやすくなる。従って、本発明においてより好ましく用いられるセルロースアセテートをポリマーとして用いる場合、前記可塑剤や光学異方性制御剤の添加量は、前記ポリマーに対し０．０１〜３０質量％が好ましく、２〜３０質量％がより好ましく、５〜２０質量％がさらに好ましい。
【００５４】
本発明のセルロースアシレートフィルムを構成するポリマーとしてセルロースアシレートを用いる場合に好適に用いることのできる可塑剤や光学異方性制御剤としては、具体的には、特開２００５−１０４１４８号公報  ３３〜３４頁に記載の可塑剤や、特開２００５−１０４１４８号公報  ３８〜８９頁に記載の光学異方性のコントロール剤などを挙げることができる。また、赤外吸収剤については、特開２００１−１９４５２２号公報に記載されるものを挙げることができる。添加剤を添加する時期は、添加剤の種類に応じて適宜決定することができる。また、前記添加剤については、発明協会公開技報（公技番号２００１−１７４５、２００１年３月１５日発行、発明協会）１６頁〜２２頁にも記載がある。
【００５５】
（セルロースアシレート溶液の調製）
前記セルロースアシレート溶液の調製は、例えば、特開昭５８−１２７７３７号公報、同６１−１０６６２８号公報、特開平２−２７６８３０号公報、同４−２５９５１１号公報、同５−１６３３０１号公報、同９−９５５４４号公報、同１０−４５９５０号公報、同１０−９５８５４号公報、同１１−７１４６３号公報、同１１−３０２３８８号公報、同１１−３２２９４６号公報、同１１−３２２９４７号公報、同１１−３２３０１７号公報、特開２０００−５３７８４号公報、同２０００−２７３１８４号公報、同２０００−２７３２３９号公報に記載されている調製方法に準じて行うことができる。具体的には、セルロースアシレートと溶媒とを混合攪拌し膨潤させ、場合により冷却や加熱等を実施して溶解させた後、これをろ過してポリマー溶液を得る。
【００５６】
本発明においては、セルロースアシレートの溶媒への溶解性を向上させるため、セルロースアシレートと溶媒の混合物を冷却および／または加熱する工程を含んでもよい。
溶媒としてハロゲン系有機溶媒を用い、セルロースアシレートと溶媒の混合物を冷却する場合、混合物を−１００〜１０℃に冷却することが好ましい。また、冷却工程より前の工程に−１０〜３９℃で膨潤させる工程を含み、冷却より後の工程に０〜３９℃に加温する工程を含むことが好ましい。
【００５７】
溶媒としてハロゲン系有機溶媒を用い、セルロースアシレートと溶媒の混合物を加熱する場合、下記（ａ）または（ｂ）より選択される１以上の方法で溶媒中にセルロースアシレートを溶解する工程を含むことが好ましい。
（ａ）−１０〜３９℃で膨潤させ、得られた混合物を０〜３９℃に加温する。
（ｂ）−１０〜３９℃で膨潤させ、得られた混合物を０．２〜３０ＭＰａで４０〜２４０℃に加熱し、加熱した混合物を０〜３９℃に冷却する。
さらに、溶媒として非ハロゲン系有機溶媒を用い、セルロースアシレートと溶媒の混合物を冷却する場合、混合物を−１００〜−１０℃に冷却する工程を含むことが好ましい。また、冷却工程より前の工程に−１０〜５５℃で膨潤させる工程を含み、冷却より後の工程に０〜５７℃に加温する工程を含むことが好ましい。
【００５８】
溶媒としてハロゲン系有機溶媒を用い、セルロースアシレートと溶媒の混合物を加熱する場合、下記（ｃ）または（ｄ）より選択される１以上の方法で溶媒中にセルロースアシレートを溶解する工程を含むことが好ましい。
（ｃ）−１０〜５５℃で膨潤させ、得られた混合物を０〜５７℃に加温する。
（ｄ）−１０〜５５℃で膨潤させ、得られた混合物を０．２〜３０ＭＰａで４０〜２４０℃に加熱し、加熱した混合物を０〜５７℃に冷却する。
【００５９】
［流延、乾燥］
本発明のセルロースアシレートフィルムは、従来の溶液流延製膜方法に従い、従来の溶液流延製膜装置を用いて製造できる。具体的には、溶解機（釜）で調製されたドープ（セルロースアシレート溶液）を、ろ過後、貯蔵釜で一旦貯蔵し、ドープに含まれている泡を脱泡して最終調製することができる。ドープは３０℃に保温し、ドープ排出口から、例えば回転数によって高精度に定量送液できる加圧型定量ギヤポンプを通して加圧型ダイに送り、ドープを加圧型ダイの口金（スリット）からエンドレスに走行している流延部の金属支持体の上に均一に流延する（流延工程）。次いで、金属支持体がほぼ一周した剥離点で、生乾きのドープ膜（ウェブとも呼ぶ）を金属支持体から剥離する。
【００６０】
本発明における後述のセルロースアシレートフィルムの熱処理では、セルロースアシレートフィルムにかかる力学的な履歴、すなわちセルロースアシレートウェブの状態でセルロースアシレートポリマーに与えられる外力の制御が重要であり、この履歴を制御することにより、後述する熱処理工程において成長させるＸ線回折で観測される構造体の、膜厚方向の成長方向を制御することが可能となる。具体的には、セルロースアシレートウェブは、搬送方向に１５〜３００％伸ばされることを特徴とし、１８〜２００％であることが好ましく、２０〜１００％であることがより好ましい。延伸をこのような範囲で行うことにより、面内方向に成長したＸ線回折で観測される構造体と、膜厚方向に成長したＸ線回折で観測される構造体とのバランスをより適切に保つことができ、大きなＲｅを示し且つ正のＲｔｈを示し、フィルムのＲｅとＲｔｈのバランスも制御されたセルロースアシレートフィルムを得ることができる。
セルロースアシレートウェブの伸びは、金属支持体速度と剥ぎ取り速度（剥ぎ取りロールドロー）との周速差により達成することができる。
また、この際のセルロースアシレートウェブの残留溶媒量は、下記式に基づいて算出されるもので、５〜１０００質量％であり、３０〜５００質量％であることが好ましく、５０〜４００質量％であることがより好ましく、１００〜３００質量％であることがさらに好ましい。残留溶媒量が５質量％未満の状態で伸ばされると、ヘイズが大きくなってしまい、残留溶媒量が１０００質量％を越えた状態で伸ばされると、ポリマー鎖に加えられた外力が緩和してしまい、十分な効果を得ることができなくなってしまう。セルロースアシレートウェブの残留溶媒量は、前記セルロースアシレート溶液の濃度、金属支持体の温度や速度、乾燥風の温度や風量、乾燥雰囲気中の溶媒ガス濃度等を変更することにより、適宜調整することができる。
残留溶媒量（質量％）＝｛（Ｍ−Ｎ）／Ｎ｝×１００
［式中、Ｍは、熱処理ゾーンに挿入される直前のセルロースアシレートフィルムの質量、Ｎは、熱処理ゾーンに挿入される直前のセルロースアシレートフィルムを１１０℃で３時間乾燥させたときの質量を表す。］
さらに、前記セルロースアシレートウェブを伸ばす工程においては、ウェブの膜面温度はセルロースアシレートポリマーに外力を与える観点から低いほうが好ましく、ウェブの温度を（Ｔｓ−１００）〜（Ｔｓ−０．１）℃とすることが好ましく、（Ｔｓ−５０）〜（Ｔｓ−１）℃とすることがより好ましく、（Ｔｓ−２０）〜（Ｔｓ−３）℃とすることがさらに好ましい。ここで、Ｔｓは流延支持体の表面温度を表し、流延支持体の温度が部分的に異なる温度に設定されている場合には、支持体中央部における表面温度のことを表す。
このようにして伸ばされる工程を経たセルロースアシレートウェブは、続いて乾燥ゾーンへ搬送し、テンターで両端をクリップされたり、ロール群で搬送したりしながら乾燥を終了する。本発明においては、金属支持体として金属ベルトもしくは金属ドラムを好ましく用いることができる。
【００６１】
このようにして乾燥の終了したフィルム中の残留溶剤量は０〜２質量％が好ましく、より好ましくは０〜１質量％である。このフィルムは、そのまま熱処理ゾーンへ搬送してもよいし、フィルムを巻き取ってからオフラインで熱処理を実施してもよい。熱処理前のセルロースアシレートフィルムの好ましい幅は０．５〜５ｍであり、より好ましくは０．７〜３ｍである。また、一旦フィルムを巻き取る場合には、好ましい巻長は３００〜３００００ｍであり、より好ましくは５００〜１００００ｍであり、さらに好ましくは１０００〜７０００ｍである。
【００６２】
［熱処理］
本発明では、光学特性と力学物性との方向性を両立させるために、製膜されたセルロースアシレートフィルムを熱処理する。
【００６３】
本発明の製造方法では、セルロースアシレートフィルムを搬送し、セルロースアシレートの全置換度をＳとしたときに（−２８５×Ｓ＋１０００）℃以上セルロースアシレートフィルムの融点未満に保持して熱処理する工程を有する。前記熱処理温度は、より好ましくは（−２８５×Ｓ＋１０２０）℃〜セルロースアシレートフィルムの融点、さらに好ましくは（−２８５×Ｓ＋１０４０）℃〜（融点−５℃）、最も好ましくは（−２８５×Ｓ＋１０５０）℃〜（融点−１０℃）℃である。
本発明のセルロースアシレートフィルムは、セルロースアシレートのＴｃ以上融点未満に保持して熱処理する工程を有する製造方法によっても好ましく製造することができる。前記熱処理温度は、より好ましくはＴｃ〜（融点−５℃）、さらに好ましくはＴｃ〜（融点−１０℃）、特に好ましくは（Ｔｃ＋５）〜（融点−１５℃）である。ここでＴｃとは、熱処理前のセルロースアシレートフィルムの結晶化温度（単位；℃）を表す。結晶化温度とは、セルロースアシレートポリマーが規則的な周期構造を形成する温度のことを示し、この温度を超えるとＸ線回折で観測される構造体が成長する。本発明における結晶化温度の測定方法は後述する。Ｔｃは通常、ガラス転移温度（Ｔｇ）よりも高温側に現れる。例えば、全置換度が２．８５のセルローストリアセテートフィルムの結晶化温度は添加剤や製膜条件等により上下するが、約１９０℃であり、全置換度が２．９２のセルローストリアセテートフィルムの結晶化温度は約１７０℃である。上記の融点は、熱処理前のポリマーフィルムの融点を表し、単位は℃である。本発明における融点の測定方法は後述する。例えば、全置換度が２．８５のセルローストリアセテートフィルムの融点は添加剤や製膜条件等により若干上下するが、約２８５℃であり、全置換度が２．９２のセルローストリアセテートフィルムの融点は約２９０℃である。
そして、前記製膜過程におけるセルロースアシレートウェブにかかる外力制御に加え、熱処理工程が、フィルムを幅方向に収縮させる工程を含むことが光学特性と力学物性との方向性の両立において重要となる。幅方向に収縮させる工程は、少なくとも前記熱処理工程に含まれていればよく、前記熱処理工程やその前や後の工程に、さらにフィルムを幅方向に延伸する工程を含んでいてもよい。また、幅方向に収縮させる工程は一段で行ってもよく、収縮工程と延伸工程とを繰り返し実施してもよい。
【００６４】
フィルムを幅方向に収縮させる工程の前後のフィルムの収縮率は５〜８０％であることが好ましく、１０〜７０％であることがより好ましく、２０〜６０％であることがさらに好ましく、２５〜５０％であることが最も好ましい。このようにフィルムを幅方向に収縮させる工程を含む熱処理を実施することで、Ｘ線回折で観測される構造体を面内方向で異方的に成長させることができ、大きなＲｅを達成することが可能となり、前述のセルロースアシレートウェブに与えられる外力の制御と併せて、制御することにより、ＲｅだけでなくＲｔｈまで制御したセルロースアシレートフィルムを達成することが可能となる。なお、幅方向に収縮させる工程を含まない熱処理を実施した後、フィルムを幅方向に収縮させても、この効果を得ることはできない。
幅方向の収縮率はフィルムの端部をテンタークリップで把持している場合にはレールの拡幅率などで制御することができる。また、フィルムの端部が固定されておらず、ニップロール等のフィルムを搬送方向に固定する装置によってのみ保持されている場合には、搬送方向に固定する装置間距離の調整や、フィルムにかかるテンションの調整や、フィルムに与えられる熱量の調整などによって制御することができる。幅方向の収縮率は、フィルムが収縮する直前と直後の全幅を計測し、下記式から求めた。
幅方向の収縮率（％）＝１００×（収縮直前の全幅−収縮直後の全幅）／収縮直前の全幅
【００６５】
また、前記のように熱処理温度を設定することで、Ｒｅが大きい本発明のセルロースアシレートフィルムを製造することも可能となる。熱処理の時間は、通常０．０１分以上６０分未満であり、好ましくは０．０３〜１０分であり、さらに好ましくは０．０５〜５分である。
【００６６】
［延伸］
ＲｅおよびＲｔｈを調整するために、前記熱処理ゾーン内を搬送しているセルロースアシレートフィルムを熱処理と同時に延伸したり、熱処理後のセルロースアシレートフィルムをさらに延伸したりすることもできる。
【００６７】
（延伸方法）
延伸は、例えば、出口側の周速を速くしたフィルムを搬送方向に保持する２つ以上の装置（例えば、ニップロールやサクションドラム）間に加熱ゾーンを有する装置内にて搬送方向に実施する縦延伸でもよいし、フィルムの両端をチャックで把持しこれを搬送方向と直交する方向に広げて実施する延伸でもよいし、これらを組み合わせて実施してもよい。
熱処理後のセルロースアシレートフィルムをさらに延伸する場合、熱処理後に一旦フィルムを冷却し、さらに延伸工程に移ることが好ましい。この場合、熱処理は搬送しながら熱処理ゾーンを通過させることで実施することが好ましく、延伸はフィルムの両端をチャックで把持しこれを搬送方向と直交する方向に広げて実施することが好ましい。
【００６８】
延伸倍率はフィルムに要求するレターデーションに応じて適宜設定することができ、３〜５００％が好ましく、５〜１００％がより好ましく、１０〜８０％がさらに好ましく、２０〜６０％が特に好ましい。これらの延伸は１段で実施しても、多段で実施してもよい。なお、ここでいう「延伸倍率（％）」とは、以下の式を用いて求めたものを意味する。
延伸倍率（％）＝１００×｛（延伸後の長さ）−（延伸前の長さ）｝／延伸前の長さ
【００６９】
前記延伸における延伸速度は１０〜１００００％／分が好ましく、より好ましくは２０〜１０００％／分であり、さらに好ましくは３０〜８００％／分である。
【００７０】
本発明のセルロースアシレートフィルムは単層構造であることが好ましい。ここで、「単層構造」のフィルムとは、複数のフィルム材が貼り合わされているものではなく、一枚のポリマーフィルムを意味する。そして、複数のポリマー溶液から、逐次流延方式や共流延方式を用いて一枚のポリマーフィルムを製造する場合も含む。この場合、添加剤の種類や配合量、ポリマーの分子量分布やポリマーの種類等を適宜調整することによって厚み方向に分布を有するようなポリマーフィルムを得ることができる。また、それらの一枚のフィルム中に光学異方性部、防眩部、ガスバリア部、耐湿性部などの各種機能性部を有するものも含む。
【００７１】
［表面処理］
本発明のセルロースアシレートフィルムには、適宜、表面処理を行うことにより、各機能層（例えば、下塗層、バック層、光学異方性層）との接着を改善することが可能となる。前記表面処理には、グロー放電処理、紫外線照射処理、コロナ処理、火炎処理、鹸化処理（酸鹸化処理、アルカリ鹸化処理）が含まれ、特にグロー放電処理およびアルカリ鹸化処理が好ましい。ここでいう「グロー放電処理」とは、プラズマ励起性気体存在下でフィルム表面にプラズマ処理を施す処理である。これらの表面処理方法の詳細は、発明協会公開技報（公技番号２００１−１７４５、２００１年３月１５日発行、発明協会）に記載があり、適宜、使用することができる。
【００７２】
フィルム表面と機能層との接着性を改善するため、表面処理に加えて、或いは表面処理に代えて、本発明のセルロースアシレートフィルム上に下塗層（接着層）を設けることもできる。前記下塗層については、発明協会公開技報（公技番号２００１−１７４５、２００１年３月１５日発行、発明協会）３２頁に記載があり、これらを適宜、使用することができる。また、本発明のセルロースアシレートフィルム上に設けられる機能性層については、発明協会公開技報（公技番号２００１−１７４５、２００１年３月１５日発行、発明協会）３２頁〜４５頁に記載があり、これに記載のものを適宜、使用することができる。
【００７３】
《位相差フィルム》
本発明のセルロースアシレートフィルムは、位相差フィルムとして用いることができる。なお、「位相差フィルム」とは、一般に液晶表示装置等の表示装置に用いられ、光学異方性を有する光学材料のことを意味し、位相差板、光学補償フィルム、光学補償シートなどと同義である。液晶表示装置において、位相差フィルムは表示画面のコントラストを向上させたり、視野角特性や色味を改善したりする目的で用いられる。
本発明のセルロースアシレートフィルムを用いることで、Ｒｅ値およびＲｔｈ値を自在に制御した位相差フィルムを容易に作製することができる。例えば、遅相軸方向への傾斜角によらずレターデーションが変化しない位相差フィルムとして、Ｒｅ≧５０ｎｍかつ｜Ｒｔｈ｜≦１５ｎｍを満たすフィルムを好ましく作製することができ、Ｒｅ≧１００ｎｍかつ｜Ｒｔｈ｜≦１０ｎｍを満たすフィルムをより好ましく作製することができる。
【００７４】
本発明のセルロースアシレートフィルムは、そのまま位相差フィルムとして用いることができる。また、本発明のセルロースアシレートフィルムを複数枚積層したり、本発明のセルロースアシレートフィルムと本発明外のフィルムとを積層したりしてＲｅやＲｔｈを適宜調整して位相差フィルムとして用いることもできる。フィルムの積層は、粘着剤や接着剤を用いて実施することができる。
【００７５】
また、場合により、本発明のセルロースアシレートフィルムを位相差フィルムの支持体として用い、その上に液晶等からなる光学異方性層を設けて位相差フィルムとして使用することもできる。本発明の位相差フィルムに適用される光学異方性層は、例えば、液晶性化合物を含有する組成物から形成してもよいし、複屈折を持つポリマーフィルムから形成してもよい。
前記液晶性化合物としては、ディスコティック液晶性化合物または棒状液晶性化合物が好ましい。
【００７６】
［ディスコティック液晶性化合物］
本発明において前記液晶性化合物として使用可能なディスコティック液晶性化合物の例には、様々な文献（例えば、C.Destrade et al.,Mol.Crysr.Liq.Cryst.,vol.71,page 111(1981)；日本化学会編、季刊化学総説、Ｎｏ．２２、液晶の化学、第５章、第１０章第２節（1994）；B.Kohne et al.,Angew.Chem.Soc.Chem.Comm.,page 1794(1985)；J.Zhang etal.,J.Am.Chem.Soc.,vol.116,page 2655(1994)）に記載の化合物が含まれる。
【００７７】
前記光学異方性層において、ディスコティック液晶性分子は配向状態で固定されているのが好ましく、重合反応により固定されているのが最も好ましい。また、ディスコティック液晶性分子の重合については、特開平８−２７２８４号公報に記載がある。ディスコティック液晶性分子を重合により固定するためには、ディスコティック液晶性分子の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。重合性基を有するディスコティック液晶性分子については、特開２００１−４３８７号公報に開示されている。
【００７８】
［棒状液晶性化合物］
本発明において前記液晶性化合物として使用可能な棒状液晶性化合物の例には、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が含まれる。また、前記棒状液晶性化合物としては、以上のような低分子液晶性化合物だけではなく、高分子液晶性化合物も用いることができる。
【００７９】
前記光学異方性層において、棒状液晶性分子は配向状態で固定されているのが好ましく、重合反応により固定されているのが最も好ましい。本発明に使用可能な重合性棒状液晶性化合物の例は、例えば、Makromol.Chem.,１９０巻、２２５５頁（１９８９年）、Advanced Materials ５巻、１０７頁（１９９３年）、米国特許第４，６８３，３２７号明細書、同５，６２２，６４８号明細書、同５，７７０，１０７号明細書、国際公開第９５／２２５８６号パンフレット、同９５／２４４５５号パンフレット、同９７／００６００号パンフレット、同９８／２３５８０号パンフレット、同９８／５２９０５号パンフレット、特開平１−２７２５５１号公報、同６−１６６１６号公報、同７−１１０４６９号公報、同１１−８００８１号公報、および特開２００１−３２８９７３号公報等に記載の化合物が含まれる。
【００８０】
（ポリマーフィルムからなる光学異方性層）
前記光学異方性層は、ポリマーフィルムから形成してもよい。前記ポリマーフィルムは、光学異方性を発現し得るポリマーから形成することができる。前記光学異方性を発現し得るポリマーの例には、ポリオレフィン（例、ポリエチレン、ポリプロピレン、ノルボルネン系ポリマー）、ポリカーボネート、ポリアリレート、ポリスルホン、ポリビニルアルコール、ポリメタクリル酸エステル、ポリアクリル酸エステル、および、セルロースエステル（例、セルローストリアセテート、セルロースジアセテート）が含まれる。また、前記ポリマーとしては、これらポリマーの共重合体若しくはポリマー混合物を用いてもよい。
【００８１】
《偏光板》
本発明のセルロースアシレートフィルムまたは位相差フィルムは、偏光板（本発明の偏光板）の保護フィルムとして用いることができる。本発明の偏光板は、偏光膜とその両面を保護する二枚の偏光板保護フィルム（透明ポリマーフィルム）からなり、本発明のセルロースアシレートフィルムまたは位相差フィルムは少なくとも一方の偏光板保護フィルムとして用いることができる。
本発明のセルロースアシレートフィルムを前記偏光板保護フィルムとして用いる場合、本発明のセルロースアシレートフィルムには前記表面処理（特開平６−９４９１５号公報、同６−１１８２３２号公報にも記載）を施して親水化しておくことが好ましく、例えば、グロー放電処理、コロナ放電処理、または、アルカリ鹸化処理などを施すことが好ましく、アルカリ鹸化処理が最も好ましく用いられる。
【００８２】
また、前記偏光膜としては、例えば、ポリビニルアルコールフィルムを沃素溶液中に浸漬して延伸したもの等を用いることができる。ポリビニルアルコールフィルムを沃素溶液中に浸漬して延伸した偏光膜を用いる場合、接着剤を用いて偏光膜の両面に本発明のセルロースアシレートフィルムの表面処理面を直接貼り合わせることができる。本発明の製造方法においては、このように前記セルロースアシレートフィルムが偏光膜と直接貼合されていることが好ましい。前記接着剤としては、ポリビニルアルコールまたはポリビニルアセタール（例、ポリビニルブチラール）の水溶液や、ビニル系ポリマー（例、ポリブチルアクリレート）のラテックスを用いることができる。特に好ましい接着剤は、完全鹸化ポリビニルアルコールの水溶液である。
【００８３】
一般に液晶表示装置は二枚の偏光板の間に液晶セルが設けられるため、４枚の偏光板保護フィルムを有する。本発明のセルロースアシレートフィルムは、４枚の偏光板保護フィルムのいずれに用いてもよいが、本発明のセルロースアシレートフィルムは、液晶表示装置における偏光膜と液晶層（液晶セル）との間に配置される保護フィルムとして、特に有利に用いることができる。また、前記偏光膜を挟んで本発明のセルロースアシレートフィルムの反対側に配置される保護フィルムには、透明ハードコート層、防眩層、反射防止層などを設けることができ、特に液晶表示装置の表示側最表面の偏光板保護フィルムとして好ましく用いられる。
【００８４】
《液晶表示装置》
本発明のセルロースアシレートフィルム、位相差フィルムおよび偏光板は、様々な表示モードの液晶表示装置に用いることができる。以下にこれらのフィルムが用いられる各液晶モードについて説明する。これらのモードのうち、本発明のセルロースアシレートフィルム、位相差フィルムおよび偏光板は特にＶＡモードおよびＩＰＳモードの液晶表示装置に好ましく用いられる。これらの液晶表示装置は、透過型、反射型および半透過型のいずれでもよい。
【００８５】
（ＴＮ型液晶表示装置）
本発明のセルロースアシレートフィルムは、ＴＮモードの液晶セルを有するＴＮ型液晶表示装置の位相差フィルムの支持体として用いてもよい。ＴＮモードの液晶セルとＴＮ型液晶表示装置とについては、古くからよく知られている。ＴＮ型液晶表示装置に用いる位相差フィルムについては、特開平３−９３２５号、特開平６−１４８４２９号、特開平８−５０２０６号および特開平９−２６５７２号の各公報の他、モリ（Mori）他の論文（Jpn.J.Appl.Phys.Vol.36(1997)p.143や、Jpn.J.Appl.Phys.Vol.36(1997)p.1068）に記載がある。
【００８６】
（ＳＴＮ型液晶表示装置）
本発明のセルロースアシレートフィルムは、ＳＴＮモードの液晶セルを有するＳＴＮ型液晶表示装置の位相差フィルムの支持体として用いてもよい。一般的にＳＴＮ型液晶表示装置では、液晶セル中の棒状液晶性分子が９０〜３６０度の範囲にねじられており、棒状液晶性分子の屈折率異方性（Δｎ）とセルギャップ（ｄ）との積（Δｎｄ）が３００〜１５００ｎｍの範囲にある。ＳＴＮ型液晶表示装置に用いる位相差フィルムについては、特開２０００−１０５３１６号公報に記載がある。
【００８７】
（ＶＡ型液晶表示装置）
本発明のセルロースアシレートフィルムは、ＶＡモードの液晶セルを有するＶＡ型液晶表示装置の位相差フィルムや位相差フィルムの支持体として特に有利に用いられる。ＶＡ型液晶表示装置は、例えば特開平１０−１２３５７６号公報に記載されているような配向分割された方式であっても構わない。これらの態様において本発明のセルロースアシレートフィルムを用いた偏光板は視野角拡大、コントラストの良化に寄与する。
【００８８】
（ＩＰＳ型液晶表示装置およびＥＣＢ型液晶表示装置）
本発明のセルロースアシレートフィルムは、ＩＰＳモードおよびＥＣＢモードの液晶セルを有するＩＰＳ型液晶表示装置およびＥＣＢ型液晶表示装置の位相差フィルムや位相差フィルムの支持体、または偏光板の保護フィルムとして特に有利に用いられる。これらのモードは黒表示時に液晶材料が略平行に配向する態様であり、電圧無印加状態で液晶分子を基板面に対して平行配向させて、黒表示する。これらの態様において本発明のセルロースアシレートフィルムを用いた偏光板は視野角拡大、コントラストの良化に寄与する。
【００８９】
（ＯＣＢ型液晶表示装置およびＨＡＮ型液晶表示装置）
本発明のセルロースアシレートフィルムは、ＯＣＢモードの液晶セルを有するＯＣＢ型液晶表示装置或いはＨＡＮモードの液晶セルを有するＨＡＮ型液晶表示装置の位相差フィルムの支持体としても有利に用いられる。ＯＣＢ型液晶表示装置或いはＨＡＮ型液晶表示装置に用いる位相差フィルムには、レターデーションの絶対値が最小となる方向が位相差フィルムの面内にも法線方向にも存在しないことが好ましい。ＯＣＢ型液晶表示装置或いはＨＡＮ型液晶表示装置に用いる位相差フィルムの光学的性質も、光学的異方性層の光学的性質、支持体の光学的性質および光学的異方性層と支持体との配置により決定される。ＯＣＢ型液晶表示装置或いはＨＡＮ型液晶表示装置に用いる位相差フィルムについては、特開平９−１９７３９７号公報に記載がある。また、モリ（Mori）他の論文（Jpn.J.Appl.Phys.Vol.38(1999)p.2837）に記載がある。
【００９０】
（反射型液晶表示装置）
本発明のセルロースアシレートフィルムは、ＴＮ型、ＳＴＮ型、ＨＡＮ型、ＧＨ（Guest−Host）型の反射型液晶表示装置の位相差フィルムとしても有利に用いられる。これらの表示モードは古くからよく知られている。ＴＮ型反射型液晶表示装置については、特開平１０−１２３４７８号公報、国際公開第９８／４８３２０号パンフレット、特許第３０２２４７７号公報に記載がある。反射型液晶表示装置に用いる位相差フィルムについては、国際公開第００／６５３８４号パンフレットに記載がある。
【００９１】
（その他の液晶表示装置）
本発明のセルロースアシレートフィルムは、ＡＳＭ（Axially Symmetric Aligned Microcell）モードの液晶セルを有するＡＳＭ型液晶表示装置の位相差フィルムの支持体としても有利に用いられる。ＡＳＭモードの液晶セルは、セルの厚さが位置調整可能な樹脂スペーサーにより維持されているとの特徴がある。その他の性質は、ＴＮモードの液晶セルと同様である。ＡＳＭモードの液晶セルとＡＳＭ型液晶表示装置とについては、クメ（Kume）他の論文（Kume et al.,SID 98 Digest 1089(1998)）に記載がある。
【００９２】
（ハードコートフィルム、防眩フィルム、反射防止フィルム）
本発明のセルロースアシレートフィルムは、場合により、ハードコートフィルム、防眩フィルム、反射防止フィルムへ適用してもよい。ＬＣＤ、ＰＤＰ、ＣＲＴ、ＥＬ等のフラットパネルディスプレイの視認性を向上する目的で、本発明のセルロースアシレートフィルムの片面または両面にハードコート層、防眩層、反射防止層の何れか或いは全てを付与することができる。このような防眩フィルム、反射防止フィルムとしての望ましい実施態様は、発明協会公開技報（公技番号２００１−１７４５、２００１年３月１５日発行、発明協会）５４頁〜５７頁に詳細に記載されており、本発明のセルロースアシレートフィルムにおいても好ましく用いることができる。
【実施例】
【００９３】
《測定法》
まず、本実施例および比較例中で用いた特性の測定法および評価法を以下に示す。
【００９４】
［Ｘ線回折強度］
フィルムの幅方向３点（フィルムの幅方向の中央部、端部（両端からそれぞれ全幅の５％の位置））をサンプリングし、２ｃｍ□、および１０ｍｍ×１ｍｍの大きさのサンプルを取り出し、前述の方法に従って評価した各点の平均値を算出し、Ｉｃi／Ｉｃo、およびフィルムの搬送方向と平行な方向の断面から観測した場合の２θ2におけるピークの半値幅およびＩｃ／（Ｉａｍ＋Ｉｃ）を求めた。さらに、（Ｉｃ11／Ｉｃ12）および（Ｉｃ21／Ｉｃ22）および（Ｉｃ31／Ｉｃ32）をそれぞれ求め、（Ｉｃ11／Ｉｃ12）／（Ｉｃ31／Ｉｃ32）を算出した。
【００９５】
［ヘイズ］
フィルムの幅方向５点（フィルムの幅方向の中央部、端部（両端からそれぞれ全幅の５％の位置）、および中央部と端部の中間部２点）をサンプリングし、前述の方法に従って評価した各点の平均値を算出し、ヘイズ値を求めた。
【００９６】
［音波伝搬速度］
フィルムの幅方向３点（フィルムの幅方向の中央部、端部（両端からそれぞれ全幅の５％の位置））をサンプリングし、前述の方法に従って評価した各点の平均値を算出し、音波伝搬速度が最大となる方向を求めた。
【００９７】
［レターデーション］
フィルムの幅方向５点（フィルムの幅方向の中央部、端部（両端からそれぞれ全幅の５％の位置）、および中央部と端部の中間部２点）とを長手方向に１００ｍごとにサンプリングし、５ｃｍ□の大きさのサンプルを取り出し、前述の方法に従って評価した各点の平均値を算出し、ＲｅおよびＲｔｈおよび面内の遅相軸の方向を求めた。さらに、前述の音波伝搬速度が最大となる方向と遅相軸の方向とのなす角、およびフィルムの搬送方向と遅相軸の方向（平均値）とのなす角を算出した。
【００９８】
［Ｔｃ］
ＤＳＣの測定パンにサンプルを２０ｍｇ入れ、これを窒素気流中で１０℃／分で３０℃から１２０℃まで昇温して１５分保持した後、３０℃まで−２０℃／分で冷却した。この後、再度３０℃から３００℃まで昇温した際に、観測された発熱ピークの開始温度をフィルムのＴｃとした。
【００９９】
［融点］
ＤＳＣの測定パンにサンプルを２０ｍｇ入れ、これを窒素気流中で１０℃／分で３０℃から１２０℃まで昇温して１５分保持した後、３０℃まで−２０℃／分で冷却した。この後、再度３０℃から３００℃まで昇温した際に現れた吸熱ピークの頂点における温度をフィルムの融点とした。
【０１００】
［偏光度］
作製した２枚の偏光板を吸収軸を平行に重ね合わせた場合の透過率（Ｔｐ）および吸収軸を直交させて重ね合わせた場合の透過率（Ｔｃ）を測定し、下記式で表される偏光度（Ｐ）を算出した。
偏光度Ｐ＝（（Ｔｐ−Ｔｃ）／（Ｔｐ＋Ｔｃ））0.5
【０１０１】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１０２】
［実施例１０１〜１０９、比較例１０１〜１０９］
（ポリマー溶液の調製）
１）セルロースアシレート
実施例１０１〜１０９および比較例１０１〜１０９においては、下記のセルロースアシレートＡおよびＢの中から表１に記載される方を選択して使用した。各セルロースアシレートは１２０℃に加熱して乾燥し、含水率を０．５質量％以下とした後、１５質量部を使用した。
【０１０３】
・セルロースアシレートＡ：
置換度が２．８５のセルロースアセテートの粉体を用いた。セルロースアシレートＡの粘度平均重合度は３００、６位のアセチル基置換度は０．８９、アセトン抽出分は７質量％、質量平均分子量／数平均分子量比は２．３、含水率は０．２質量％、６質量％ジクロロメタン溶液中の粘度は３０５ｍＰａ・ｓ、残存酢酸量は０．１質量％以下、Ｃａ含有量は６５ｐｐｍ、Ｍｇ含有量は２６ｐｐｍ、鉄含有量は０．８ｐｐｍ、硫酸イオン含有量は１８ｐｐｍ、イエローインデックスは１．９、遊離酢酸量は４７ｐｐｍであった。粉体の平均粒子サイズは１．５ｍｍ、標準偏差は０．５ｍｍであった。
・セルロースアシレートＢ：
置換度が２．９５のセルロースアセテートの粉体を用いた。セルロースアシレートＢの粘度平均重合度は３００、６位のアセチル基置換度は０．９４であった。
【０１０４】
［置換度］
セルロースアシレートのアシル置換度は、Carbohydr.Res.273(1995)83−91（手塚他）
に記載の方法で13Ｃ−ＮＭＲにより求めた。
［重合度］
製造したセルロースアシレートを絶対乾燥した後、約０．２ｇを精秤し、ジクロロメタン：エタノール＝９：１（質量比）の混合溶剤１００ｍＬに溶解した。これをオストワルド粘度計にて２５℃で落下秒数を測定し、重合度ＤＰを以下の式により求めた。
ηrel＝Ｔ／Ｔ0
［η］＝ｌｎ（ηrel）／Ｃ
ＤＰ＝［η］／Ｋｍ
［式中、Ｔは測定試料の落下秒数、Ｔ0は溶剤単独の落下秒数、ｌｎは自然対数、Ｃは濃度（ｇ／Ｌ）、Ｋｍは６×１０-4である。］
【０１０５】
２）溶媒
各実施例および比較例において、下記の溶媒Ａを使用した。なお、溶媒の含水率は、０．２質量％以下であった。
・溶媒Ａ
ジクロロメタン／メタノール／ブタノール（８３／１５／２質量部）の混合溶媒を使用した。
【０１０６】
３）添加剤
各実施例および比較例において、下記組成の添加剤ＡおよびＢの中から表１に記載される方を選択して使用した。
【０１０７】
・添加剤Ａ：
トリフェニルホスフェート（１．２質量部）
ビフェニルジフェニルホスフェート（０．６質量部）
二酸化ケイ素微粒子（粒子サイズ２０ｎｍ、モース硬度  約７）（０．０８質量部）
・添加剤Ｂ：
二酸化ケイ素微粒子（粒子サイズ２０ｎｍ、モース硬度  約７）（０．０８質量部）
【０１０８】
４）溶解
各実施例および比較例において、下記の膨潤、溶解工程ＡおよびＢの中から表１に記載される方を選択して使用した。
・溶解工程Ａ
攪拌羽根を有し外周を冷却水が循環する４００リットルのステンレス製溶解タンクに、前記溶媒および添加剤を投入して撹拌、分散させながら、前記セルロースアシレートを徐々に添加した。投入完了後、室温にて２時間撹拌し、３時間膨潤させた後に再度撹拌を実施し、セルロースアシレート溶液を得た。
なお、攪拌には、１５ｍ／ｓｅｃ（剪断応力５×１０4ｋｇｆ／ｍ／ｓｅｃ2〔４．９×１０5Ｎ／ｍ／ｓｅｃ2〕）の周速で攪拌するディゾルバータイプの偏芯攪拌軸および中心軸にアンカー翼を有して周速１ｍ／ｓｅｃ（剪断応力１×１０4ｋｇｆ／ｍ／ｓｅｃ2〔９．８×１０4Ｎ／ｍ／ｓｅｃ2〕）で攪拌する攪拌軸を用いた。膨潤は、高速攪拌軸を停止し、アンカー翼を有する攪拌軸の周速を０．５ｍ／ｓｅｃとして実施した。
膨潤した溶液をタンクから、ジャケット付配管で５０℃まで加熱し、さらに２ＭＰａの加圧化で９０℃まで加熱し、完全溶解した。加熱時間は１５分であった。この際、高温にさらされるフィルター、ハウジング、および配管はハステロイ合金製で耐食性の優れたものを利用し保温加熱用の熱媒を流通させるジャケットを有する物を使用した。次に３６℃まで温度を下げ、セルロースアシレート溶液を得た。
・溶解工程Ｂ
攪拌羽根を有し外周を冷却水が循環する４００リットルのステンレス製溶解タンクに、前記溶媒および添加剤を投入して撹拌、分散させながら、前記セルロースアシレートを徐々に添加した。投入完了後、室温にて２時間撹拌し、３時間膨潤させた後に再度撹拌を実施し、セルロースアシレート溶液を得た。
なお、攪拌には、１５ｍ／ｓｅｃ（剪断応力５×１０4ｋｇｆ／ｍ／ｓｅｃ2〔４．９×１０5Ｎ／ｍ／ｓｅｃ2〕）の周速で攪拌するディゾルバータイプの偏芯攪拌軸および中心軸にアンカー翼を有して周速１ｍ／ｓｅｃ（剪断応力１×１０4ｋｇｆ／ｍ／ｓｅｃ2〔９．８×１０4Ｎ／ｍ／ｓｅｃ2〕）で攪拌する攪拌軸を用いた。膨潤は、高速攪拌軸を停止し、アンカー翼を有する攪拌軸の周速を０．５ｍ／ｓｅｃとして実施した。
膨潤した溶液をタンクから、軸中心部を３０℃に加温したスクリューポンプで送液して、そのスクリュー外周部から冷却して−７０℃で３分間となるように冷却部分を通過させた。冷却は冷凍機で冷却した−７５℃の冷媒を用いて実施した。冷却により得られた溶液は、スクリューポンプで送液柱に３０℃に加温し、ステンレス製の容器に移送した。
次に３０℃まで温度を下げ、３０℃で２時間撹拌し、セルロースアシレート溶液を得た。
【０１０９】
５）ろ過
得られたセルロースアシレート溶液を、絶対濾過精度１０μｍの濾紙（＃６３、東洋濾紙（株）製）で濾過し、さらに絶対濾過精度２．５μｍの金属焼結フィルター（ＦＨ０２５、ポール社製）にて濾過してポリマー溶液を得た。
【０１１０】
（フィルムの作製）
各実施例および比較例において、下記の製膜工程Ａ〜Ｃの中から表１に記載される方を選択して使用した。
・製膜工程Ａ
前記セルロースアシレート溶液を３０℃に加温し、流延ギーサーを通して直径３ｍのドラムである鏡面ステンレス支持体上に流延した。支持体の表面温度は−５℃に設定し、塗布幅は２００ｃｍとした。流延部全体の空間温度は、１５℃に設定した。そして、流延部の終点部から５０ｃｍ手前で、流延して回転してきたセルロースアシレートフィルムをドラムから剥ぎ取った後、両端をピンテンターでクリップした。剥ぎ取り直後のセルロースアシレートウェブの残留溶媒量、および支持体速度に対する剥ぎ取り速度（剥ぎ取りロールドロー）、およびセルロースアシレートウェブの膜面温度は表１に記載した。ピンテンターで保持されたセルロースアシレートウェブは、乾燥ゾーンに搬送した。初めの乾燥では４５℃の乾燥風を送風した。次に１１０℃で５分、さらに１４０℃で１０分乾燥して、セルロースアシレートの膜厚８０μｍの透明フィルムを得た。
・製膜工程Ｂ
前記セルロースアシレート溶液を３０℃に加温し、流延ギーサー（特開平１１−３１４２３３号公報に記載）を通して表面温度を１５℃に設定したバンド長６０ｍの鏡面ステンレス支持体上に流延した。塗布幅は２００ｃｍとした。流延部全体の空間温度は、１５℃に設定した。そして、流延部の終点部から５０ｃｍ手前で、流延して回転してきたセルロースアシレートドープをバンドから剥ぎ取った後、両端をテンターで把持した。剥ぎ取り直後のセルロースアシレートウェブの残留溶媒量、および支持体速度に対する剥ぎ取り速度（剥ぎ取りロールドロー）、およびセルロースアシレートウェブの膜面温度は表１に記載した。テンターで把持されたセルロースアシレートウェブには、４５℃の乾燥風を送風した。次に１１０℃で５分、さらに１４０℃で１０分乾燥して、セルロースアシレートの膜厚８０μｍの透明フィルムを得た。
・製膜工程Ｃ
製膜工程Ａにおいて、支持体の表面温度を０℃に設定し、流延部全体の空間温度を４５℃に設定した以外は、製膜工程Ａと同様に実施した。
【０１１１】
（熱処理）
各実施例および比較例において、下記の熱処理工程Ａ〜Ｃの中から選択し、表１に記載した。
また、フィルムの伸びは、フィルムの搬送方向と直交する方向に一定間隔の標線を入れ、その間隔を熱処理前後で計測し、下記式から求めた。
フィルムの伸び（％）＝１００×（熱処理後の標線の間隔−熱処理前の標線の間隔）／熱処理前の標線の間隔
【０１１２】
・熱処理工程Ａ
得られたフィルムを、２つのニップロール間に加熱ゾーンを有する装置を用いて熱処理した。幅方向の収縮率は、加熱ゾーンの温度およびニップロールの周速を調整することで制御した。縦横比（ニップロール間の距離／ベース幅）は３．３となるように調整し、加熱ゾーンに入る前のベース温度は２５℃とし、加熱ゾーンは表１記載の温度として１分間加熱した。
【０１１３】
・熱処理工程Ｂ
得られたフィルムの両端をテンタークリップで把持しながら、加熱ゾーンを通過させる装置を用いて熱処理した。幅方向の収縮率はレール幅を調整することで制御した。加熱ゾーンに入る前のベース温度は２５℃とし、加熱ゾーンは表１記載の温度として１分間加熱した。
【０１１４】
・熱処理工程Ｃ
熱処理工程Ｂにおける加熱時間を６０分間に変更した以外は、熱処理工程Ｂと同様に実施した。
【０１１５】
（製造されたセルロースアシレートフィルムの評価）
各実施例および比較例で得られた各セルロースアシレートフィルムの評価を行った。結果を下記表１に示す。
上記のレターデーション測定と同様にして取り出した各サンプルのＲｅおよびＲｔｈのばらつき（５点の測定値のばらつき）は、全てのサンプルでＲｅは±１ｎｍ以内、Ｒｔｈは±２ｎｍ以内であり、遅相軸の向きの変動幅は１°未満であった。
【０１１６】
【表１】
2007332366.tif 000003
【０１１７】
表１に示したように、本発明の方法に従い、熱処理を実施することにより、好ましいＸ線回折強度を示し、ヘイズが低く、光学特性と力学物性との方向性を両立し、さらにフィルムのＲｅとＲｔｈのバランスも制御されているセルロースアシレートフィルムを製造することができる。これに対し、熱処理条件が本発明の範囲外である場合には、好ましいＸ線回折強度を示すセルロースアシレートフィルムを製造することができず、遅相軸の方向が好ましいものではなくなってしまった。また、比較例１０３では搬送中にフィルムが融解してしまい、切断してしまった。
【０１１８】
［実施例１５１］
（フィルムの再延伸）
前記熱処理が終了した実施例１０８のセルロースアシレートフィルムの両端をテンタークリップで把持した後、２００℃に設定した加熱ゾーン内で搬送方向と直交する方向に３０％延伸した。得られたセルロースアシレートフィルムのＩｃi／Ｉｃoは０．２７、半値幅は１．４［°］、Ｉｃ／（Ｉａｍ＋Ｉｃ）は０．６７、（Ｉｃ11／Ｉｃ12）／（Ｉｃ31／Ｉｃ32）は０．３８、ヘイズは０．２［％］、Ｒｅは２１６［ｎｍ］、Ｒｔｈは４２［ｎｍ］、｜Ｒｔｈ｜／Ｒｅは５．１、遅相軸の方向と音速の最大となる方向とのなす角は９０［°］、遅相軸の方向とフィルムの搬送方向とのなす角は９０［°］であった。なお、延伸倍率は、フィルムの搬送方向と平行な方向に一定間隔の標線を入れ、その間隔を延伸前後で計測し、下記式から求めた。
延伸倍率（％）＝１００×（延伸後の標線の間隔−延伸前の標線の間隔）／延伸前の標線の間隔
【０１１９】
［比較例１１０］
比較例１０６のセルロースアシレートフィルムを用いて、特開平５−１５７９１１号公報の実施例５にしたがって複屈折性フィルムを得た。このフィルムの面内の遅相軸の方向と音速や搬送方向のなす角は３°と好ましくなかった。また、遅相軸の向きの変動幅は８°と大きく、またＲｅおよびＲｔｈのばらつき（５点の測定値のばらつき）は、Ｒｅは±２５ｎｍ、Ｒｔｈは±４３ｎｍと大きいものであった。
【０１２０】
［比較例１１１］
特開２００６−２８３４６号公報の実施例１にしたがって複屈折性フィルムを得た。このフィルムの面内の遅相軸の方向と音速のなす角は０°であった。
【０１２１】
［実施例２０１］
（積層位相差フィルムの作製）
本発明のセルロースアシレートフィルムは、位相差フィルムとしてそのまま使用することができるが、ここでは、粘着剤を用いてフィルムをロールツーロールで貼り合わせることにより、Ｒｔｈ／Ｒｅ比を制御した位相差フィルムを作製した。
フジタックＴＤ８０ＵＬ（富士フイルム（株）製）と実施例１５１のフィルムとを粘着剤を用いてロールツーロールで貼り合せ、前述の方法でＲｅおよびＲｔｈを測定したところ、Ｒｅ＝２１３ｎｍ、Ｒｔｈ＝８６ｎｍであった。また、この位相差フィルムの面内の遅相軸の方向と、フィルムの搬送方向とのなす角は９０°であった。
【０１２２】
［実施例３０１〜３１１、比較例３０１〜３１０］
（偏光板の作製）
得られたフィルムを鹸化処理し、偏光板を作製した。
【０１２３】
１）フィルムの鹸化
下記表２に記載のフィルムＡおよびフィルムＢを５５℃に調温した１．５ｍｏｌ／ＬのＮａＯＨ水溶液（けん化液）に２分間浸漬した後、フィルムを水洗し、その後、０．０５ｍｏｌ／Ｌの硫酸水溶液に３０秒浸漬した後、さらに水洗浴を通した。そして、エアナイフによる水切りを３回繰り返し、水を落とした後に７０℃の乾燥ゾーンに１５秒間滞留させて乾燥し、鹸化処理したフィルムを作製した。
【０１２４】
２）偏光層の作製
特開２００１−１４１９２６号公報の実施例１に従い、２対のニップロール間に周速差を与え、長手方向に延伸し、厚み２０μｍの偏光層を調製した。
【０１２５】
３）貼り合わせ
このようにして得た偏光層と、前記鹸化処理したフィルムのうちから２枚選び（それぞれフィルムＡ、フィルムＢとし、下記表２に各実施例および比較例における組み合せを記載した。）、フィルムの鹸化面を偏光膜側に配置し、これらで前記偏光層を挟んだ後、ＰＶＡ（（株）クラレ製、ＰＶＡ−１１７Ｈ）３％水溶液を接着剤として、偏光軸とフィルムの長手方向とが直交するようにロールツーロールで貼り合わせた。
なお、下記表２中、「タックＡ」とは、フジタックＴＤ８０ＵＦ（富士フイルム（株）製；４０℃・相対湿度９０％における透湿度＝４３０ｇ／（ｍ2・ｄａｙ）（膜厚８０μｍ換算））を示し、「ポリカーボネート」とは、パンライトＣ１４００（帝人化成（株）製；４０℃・相対湿度９０％における透湿度＝３０ｇ／（ｍ2・ｄａｙ）（膜厚８０μｍ換算））を示し、「ＣＯＰ１」とは、アートンフィルム（膜厚８０μｍ、ＪＳＲ（株）製；４０℃・相対湿度９０％における透湿度＝３０ｇ／（ｍ2・ｄａｙ）（膜厚８０μｍ換算））を示す。また、「ＣＯＰ２」とは、ゼオノアフィルム（膜厚１００μｍ、日本ゼオン製；４０℃・相対湿度９０％における透湿度＝０ｇ／（ｍ2・ｄａｙ）（膜厚８０μｍ換算）を示す。
また、比較例３０４では、フィルムの表面処理をコロナ処理に変更して貼り合わせを実施した。
さらに、比較例１０４のフィルムでは、貼り合せ時にフィルムが割れてしまい、貼り合せることができなかった。
【０１２６】
（偏光板の評価）
［初期偏光度］
前記偏光板の偏光度を前述した方法で算出した。結果を下記表２に示す。
【０１２７】
［経時偏光度１］
前記偏光板のフィルムＡ側を粘着剤でガラス板に貼り合わせ、６０℃・相対湿度９５％の条件で５００時間放置し、放置後の偏光度（経時偏光度）を前述の方法で算出した。結果を下記表２に示す。
【０１２８】
［経時偏光度２］
前記偏光板のフィルムＡ側を粘着剤でガラス板に貼り合わせ、９０℃・相対湿度０％の条件で５００時間放置し、放置後の偏光度（経時偏光度）を前述の方法で算出した。結果を下記表２に示す。
【０１２９】
【表２】
2007332366.tif 000004
【０１３０】
［経時偏光度３］
前記偏光板のフィルムＡ側を粘着剤でガラス板に貼り合わせ、６０℃・相対湿度９５％の条件と９０℃・相対湿度０％の条件で各々５０時間ずつ保持する試験を１０サイクル実施し、放置後の偏光度を前述の方法で算出したところ、実施例３０１〜３１１のように、偏光子の延伸方向とセルロースアシレートフィルムの音波伝搬速度が最大となる方向とが平行であるサンプルでは、経時後も変化がなかった。
【０１３１】
（ＩＰＳ型液晶表示装置への実装評価１）
実施例３０２および実施例３０４の偏光板をＩＰＳ型液晶表示装置（３２Ｖ型ハイビジョン液晶テレビモニター（Ｗ３２−Ｌ７０００）、日立製作所（株）製）に組み込まれていた偏光板の代わりに組み込んだところ、視野角特性が改善された。これらの視野角特性改善効果は、実施例３０１を組み込んだ場合よりも良好であった。これは、ＲｅとＲｔｈのバランスまで十分に制御された位相差フィルムを適用した結果、３次元的に十分な視野角補償ができたことによるものと思量された。これに対し、比較例３０５〜３１０の偏光板を組み込んだ場合には、視野角特性は改善されないか、改善されても十分ではなかった。
（ＩＰＳ型液晶表示装置への実装評価２）
２組の実施例３１０の偏光板を用意し、フィルムＡ側が各々液晶セル側となるように、「実施例３１０／ＩＰＳ型の液晶セル／実施例３１０」の順番に重ね合わせて組み込んだ液晶表示装置を作製した。この際、上下の偏光板の透過軸を直交させ、上側の偏光板の透過軸は液晶セルの分子長軸方向と平行（即ち光学補償層の遅相軸と液晶セルの分子長軸方向とは直交）とした。液晶セルや電極・基板はＩＰＳとして従来から用いられているものをそのまま使用した。また、液晶セルの配向は水平配向であり、液晶は正の誘電率異方性を有しており、ＩＰＳ液晶用に開発され市販されているものを用いた。液晶セルの物性は、液晶のΔｎ：０．０９９、液晶層のセルギャップ：３．０μｍ、プレチルト角：５°、ラビング方向：基板上下とも７５°であった。このように作製した液晶表示装置は、視野角特性に優れるものであった。これに対し、比較例３０８の偏光板を用いた場合には、視野角特性は悪化した。
【産業上の利用可能性】
【０１３２】
本発明によれば、光学特性と力学物性との方向性を両立するセルロースアシレートフィルムを提供することができる。また本発明によれば、上記条件を満たすうえにフィルムのＲｅとＲｔｈのバランスも制御されている、位相差フィルムとして有用なセルロースアシレートフィルムを提供することもできる。また、本発明のセルロースアシレートフィルムは適度な透湿度を有するため、偏光膜とオンラインで貼り合わせることができ、視認性に優れた偏光板を生産性よく提供することができる。さらに、信頼性の高い液晶表示装置を提供することができる。したがって、本発明は産業上の利用可能性が高い。
【図面の簡単な説明】
【０１３３】
【図１】フィルムの搬送方向と平行な方向の断面でＩ2が最大となる方位の回折強度を示す。
【図２】フィルムの搬送方向と平行な方向の断面でＩ2が最大となる方位と直交する方位の回折強度を示す。
【図１】
2007332366.tif 000005
【図２】
2007332366.tif 000006